(57)【要約】簡易な工程で樹脂成形体を形成でき、且つ基材の重ね合わせ界面がなく、金属製ブッシュの外周部に設けた回り止め部と樹脂成形体との結合強度を向上させた、信頼性の高い樹脂製回転体を製造する。濾過脱水法により、ブッシュ（２）の外周部の周囲に短繊維と粉末状樹脂を集合させてブッシュ（２）の外周部を囲む短繊維と粉末状樹脂の集合物（８）を形成する第１のステップと、短繊維と粉末状樹脂の集合物（８）を回転軸の軸線方向に圧縮して成形素材（５）を形成する第２のステップとからなる。そして、成形素材を加熱加圧成形して樹脂成形体を形成する。
2013172340.tif 000002
【特許請求の範囲】
【請求項１】
外周部に１以上の回り止め部が形成されて回転軸を中心にして回転することができるブッシュを用意するステップと、  前記ブッシュの前記外周部に、短繊維と粉末状樹脂の集合物によって形成され且つ前記１以上の回り止め部を囲むように前記ブッシュに嵌った状態で配置された成形素材を形成するステップとからなり、  前記成形素材を形成するステップが、  前記短繊維と前記粉末状樹脂と水とを混合して調製したスラリーを用いて、濾過脱水法により、前記ブッシュの前記外周部の周囲に前記短繊維と前記粉末状樹脂を集合させて集合物を形成する第１のステップと、  前記集合物を前記回転軸の軸線方向に圧縮して前記ブッシュの前記外周部上に前記成形素材を形成する第２のステップとからなることを特徴とする樹脂製回転体成形用半加工品の製造方法。
【請求項２】
前記第１のステップでは、前記短繊維と前記粉末状樹脂と水とを混合した混合液に、１種以上の静電引力凝集タイプの高分子凝集剤を添加して前記スラリーを調整する請求項１に記載の樹脂製回転体成形用半加工品の製造方法。
【請求項３】
前記１種以上の静電引力凝集タイプの高分子凝集剤として、前記混合液に、カチオン性高分子凝集剤を添加した後、アニオン性高分子凝集剤を添加する請求項２に記載の樹脂製回転体成形用半加工品の製造方法。
【請求項４】
前記１種以上の静電引力凝集タイプの高分子凝集剤として、前記混合液に両性高分子凝集剤を添加することを特徴とする請求項２に記載の樹脂製回転体成形用半加工品の製造方法。
【請求項５】
前記第１のステップでは、前記ブッシュを収容し且つ前記集合物を収容する空間を吸引濾過した状態で、前記ブッシュの前記外周部の周囲に前記短繊維と前記粉末状樹脂を集合させることを特徴とする請求項１に記載の樹脂製回転体成形用半加工品の製造方法。
【請求項６】
前記カチオン性高分子凝集剤はカチオン性スチレン系高分子水溶液であり、及びアニオン性高分子凝集剤はアニオン性アクリル系高分子水溶液である請求項３に記載の樹脂製回転体成形用半加工品の製造方法。
【請求項７】
外周部に１以上の回り止め部が形成されて回転軸を中心にして回転することができるブッシュを用意するステップと、  前記ブッシュの前記外周部に、短繊維と粉末状樹脂の集合物によって形成され且つ前記１以上の回り止め部を囲むように前記ブッシュに嵌った状態で配置された成形素材を形成するステップと、  前記成形素材を加熱しながら加圧して前記粉末状樹脂を溶融させて生成した溶融樹脂を前記短繊維からなる補強繊維層に含浸させた後、前記溶融樹脂を硬化させて樹脂成形体を形成するステップとからなり、  前記成形素材を形成するステップが、  前記短繊維と前記粉末状樹脂と水とを混合して調製したスラリーを用いて、濾過脱水法により、前記ブッシュの前記外周部の周囲に前記短繊維と前記粉末状樹脂を集合させて集合物を形成する第１のステップと、  前記集合物を前記回転軸の軸線方向に圧縮して前記ブッシュの前記外周部上に前記成形素材を形成する第２のステップとからなることを特徴とする樹脂製回転体の製造方法。
【請求項８】
前記短繊維は、長さが２乃至６mmのアラミド繊維と、アラミド繊維をフィブリル化処理した微細繊維及び／またはパルプ状繊維を含み、微細繊維のフリーネスが１００ml以上４００ml以下であって、微細繊維の含有量が短繊維中の３０質量％以下となるものであることを特徴とする請求項７に記載の樹脂製回転体の製造方法。
【請求項９】
前記短繊維は、熱分解温度或いは溶融温度が２５０℃以上の合成繊維からなり、  前記粉末状樹脂は、成形可能温度が前記合成繊維の熱分解温度或いは溶融温度よりも低く且つ粒子径が５０μｍ以下の熱硬化性樹脂または熱可塑性樹脂の粒子からなる請求項８に記載の樹脂製回転体の製造方法。
【請求項１０】
前記第１のステップでは、前記短繊維と前記粉末状樹脂と水とを混合した混合液に、１種以上の高分子凝集剤を添加して前記スラリーを調整する請求項７に記載の樹脂製回転体の製造方法。
【請求項１１】
前記混合液に、前記１種以上の高分子凝集剤として、カチオン性高分子凝集剤を添加した後、アニオン性高分子凝集剤を添加する請求項１０に記載の樹脂製回転体の製造方法。
【請求項１２】
前記１種以上の高分子凝集剤として、前記混合液に両性高分子凝集剤を添加することを特徴とする請求項１０に記載の樹脂製回転体の製造方法。
【請求項１３】
前記樹脂成形体に対する前記短繊維の割合は、３０体積％以上６０体積％以下である請求項７に記載の樹脂製回転体の製造方法。
【請求項１４】
請求項７の樹脂製回転体の製造方法において前記成形素材を加熱しながら加圧する加熱加圧装置であって、  前記成形素材の径方向外側への広がりを規制するように前記ブッシュと一緒に前記成形素材を収容する凹部を備えた固定金型と、  前記ブッシュを支持する支持部が前記固定金型の前記凹部内で変位するように固定金具対して変位可能に配置された第１の可動金型と、前記凹部内に挿入されて前記支持部に支持された前記ブッシュ及び前記成形素材を前記凹部の内底面に向かって押す押圧部を備えた第２の可動金型とを備えて、  前記固定金型の前記内底面と、前記第２の可動金型の前記押圧部とを前記成形素材に接触させた状態で、前記固定金型、前記第１の可動金型及び第２の可動金型は前記粉末状樹脂の成形可能温度に加熱され、前記粉末状樹脂が溶融した状態で前記第２の可動金型が前記内底面に向かって移動するように構成されていることを特徴とする加熱加圧装置。
【請求項１５】
請求項７記載の方法により製造された樹脂製回転体の樹脂成形体に歯切り加工が施されて形成された樹脂製歯車。
【発明の詳細な説明】
【技術分野】
【０００１】  本発明は、樹脂製回転体成形用半加工品の製造方法に関するものであり、また本発明は樹脂製回転体の製造方法に関するものである。さらに、本発明は加熱加圧装置に関するものである。
【背景技術】
【０００２】  補強用繊維基材を用いた樹脂製回転体は耐久性能に優れ、車輌用部品、産業用部品等に用いられる樹脂製歯車などの樹脂製回転体として好適である。【０００３】  特開２００９−１５４３３８号公報（特許文献１）及び特開２００９−２５０３６４号公報（特許文献２）には、短繊維からなる補強繊維と水とを混合したスラリーを用いて、ブッシュの外周部に補強用繊維基材を形成する樹脂製回転体の製造方法が開示されている。これらの公報に記載の方法では、スラリーを金属製ブッシュを収納した固定金型内に入れ、補強繊維が漏出しないようにスラリーから脱水を行ってブッシュの周囲に補強繊維を集合させて集合物を作り、その後集合体を圧縮して補強用繊維基材を形成する。その後、補強用繊維基材に樹脂を含浸させて、樹脂を硬化させて樹脂製回転体を製造する。
【先行技術文献】
【特許文献】
【０００４】
【特許文献１】特開２００９−１５４３３８号公報
【特許文献２】特開２００９−２５０３６４号公報
【発明の概要】
【発明が解決しようとする課題】
【０００５】  特許文献１及び２に記載の従来の方法は、金属製ブッシュと補強繊維とを一体化した補強用繊維基材を使用することで耐久性能の低下を防止する。しかし、この従来の方法では、補強用繊維基材を成形用金型に配置して、この補強用繊維基材を軸方向から押圧しながら成形用金型内部を真空に減圧し、樹脂を流しこんで該補強用繊維基材に樹脂を含浸させなければならない。このため、成形用金型の構造が複雑となり、また工程数が増加するという問題がある。【０００６】  また従来の方法では、短繊維を漏出させることなく、しかも短い時間で成形素材を製造することができなかった。【０００７】  本発明の目的は、簡易な工程で樹脂製回転体成形用半加工品及び樹脂製回転体を形成できる樹脂製回転体成形用半加工品の製造方法及び樹脂製回転体の製造方法を提供することにある。【０００８】  本発明の更に他の目的は、短い時間で、樹脂製回転体成形用半加工品を形成できる樹脂製回転体成形用半加工品の製造方法を提供することにある。【０００９】  本発明の他の目的は、樹脂製回転体を製造するのに適した加熱加圧装置を提供することにある。
【課題を解決するための手段】
【００１０】  本発明が改良の対象とする樹脂製回転体成形用半加工品の製造方法では、まず外周部に１以上の回り止め部が形成されて回転軸を中心にして回転することができるブッシュを用意するステップを実施する。次に、ブッシュの外周部に、短繊維と粉末状樹脂の集合物によって形成され且つ１以上の回り止め部を囲むようにブッシュに嵌った状態で配置された成形素材を形成するステップを実施する。【００１１】  本発明では、成形素材を形成するステップを次の二つのステップにより構成する。第１のステップでは、短繊維と粉末状樹脂と水とを混合して調製したスラリーを濾過脱水法により、ブッシュの外周部の周囲に短繊維と粉末状樹脂を集積させて１以上の回り止め部を含むブッシュの外周部を囲む短繊維と粉末状樹脂の集合物を形成する。濾過脱水法とは、短繊維を含むスラリーを所定の容器にいれて、容器内のスラリーを濾過しながら脱水することにより、短繊維と粉末状樹脂が集合してなる集合物を形成する方法である。このような方法により短繊維と粉末状樹脂の集合物を製造すれば、成形素材の中央部に剥離の原因となるような境界部が形成されることはない。さらに濾過しながら脱水する際に、１以上の回り止め部の周囲に短繊維と粉末状樹脂が確実に回り込むため、樹脂成形体とブッシュの回り止め部との結合強度を高めることができる。そして第２のステップでは、短繊維と粉末状樹脂の集合物を回転軸の軸線方向に圧縮してブッシュの外周部に成形素材を形成する。この圧縮によって、回り止め部への短繊維と粉末状樹脂の喰い込みを確実なものとするとともに、回り止め部の周囲の短繊維の密度が高まり、ブッシュと樹脂成形体との結合がさらに高まる。【００１２】  なお、前記第１のステップと前記第２のステップとを、ブッシュと、短繊維と粉末状樹脂の集合物を収容している同一装置内で連続して行ってもよい。短繊維と粉末状樹脂の集合物を同一の装置を用いて連続して圧縮まで行った場合は、嵩高く強度が弱い（型崩れしやすい）集合物を取り扱う作業が必要ないため、作業工程が少なくて済む。また、第２のステップで行う圧縮により成形素材の密度が高まるので、成形素材の強度を高めることができ、作業性（取り扱い性）が大幅に向上する。【００１３】  第１のステップは、ブッシュと、短繊維と粉末状樹脂の集合物の収容空間を減圧吸引した状態で行うことが好ましい。これにより、ブッシュの外周部の周囲に短繊維と粉末状樹脂を集積させる時間を短縮することができる。【００１４】  また第１のステップでは、短繊維と粉末状樹脂と水とを混合した混合液に、１種以上の静電引力凝集タイプの高分子凝集剤(polymer flocculating agent)を添加してスラリーを調整するようにしてもよい。静電引力凝集タイプの高分子凝集剤を添加すると、高分子凝集剤が凝集機能だけでなく定着剤（fixing agent）としても機能し、短繊維同士が定着するともとに、短繊維と粉末状樹脂が定着する。その結果、集合物中に残る短繊維及び粉末状樹脂の量を増やすことができる。すなわち短繊維と粉末状樹脂の定着率を高めることができる。【００１５】  なお１種以上の静電引力凝集タイプの高分子凝集剤として、混合液に、カチオン性高分子凝集剤(cationic polymer flocculating agent)を添加した後、���ニオン性高分子凝集剤（anionic polymer flocculating agent)を添加するのが好ましい。混合液にカチオン性高分子凝集剤を添加すると、一部の短繊維と一部の粉末状樹脂とが集まってできる多数のフロックと呼ばれる集合物が形成される。その後アニオン性高分子凝集剤を添加すると、フロック同士が集合して更に大きなフロックの形成が進み、寸法の大きなフロックが多数形成される。このようなフロックが形成されると、脱水性が向上する。その結果、短い時間で脱水をできるとともに、短繊維と粉末状樹脂の定着率が向上する。特に、カチオン性高分子凝集剤としてカチオン性スチレン系高分子水溶液を用い、アニオン性高分子凝集剤としてアニオン性アクリル系高分子水溶液を用いると、高い脱水性を得ることができる。【００１６】  なお１種以上の静電引力凝集タイプの高分子凝集剤として、両性高分子凝集剤（amphoteric polymer flocculating agent）を用いてもよい。両性高分子凝集剤とは、混合液中の短繊維及び粉末状粒子の中和効果（カチオン）と、高分子鎖による絡まり合い（高分子量体）の生成と、絡まり合い（高分子量体）をアニオンとカチオンの電荷による静電引力により補強する作用を発揮するものである。【００１７】  なお成形素材を加熱しながら加圧して、粉末状樹脂を溶融させて生成した溶融樹脂を短繊維からなる補強繊維層に含浸させた後、溶融樹脂を硬化させれば樹脂成形体を形成することができる。本発明では、特許文献１及び２のように、成形素材を軸方向から押圧しながら成形用金型内部を真空に減圧し、樹脂を流しこんで成形素材に樹脂を含浸させる作業が必要ないため、工程数が少なくて済む。また成形用金型の構造も簡略化できる。【００１８】  なお短繊維としては、種々の材質及び種類のものを用いることができる。本願特許請求の範囲において「短繊維」とは、文字通りに長さが短い繊維だけでなく、繊維をフィブリル化処理した微細繊維及び／またはパルプ状繊維を含んでいる場合を包含するものである。例えば、短繊維として、長さが２乃至６mmのアラミド繊維と、アラミド繊維をフィブリル化処理した微細繊維を含み、微細繊維のフリーネスが１００ml以上４００ml以下であって、微細繊維の含有量が短繊維中の３０質量％以下となるものを用いるのが好ましい。このような短繊維を用いると、圧縮が容易でしかも、樹脂成形体と回り止め部との間に必要十分な結合強度を得ることができる。【００１９】  粉末状樹脂としては、熱硬化性樹脂、熱可塑性樹脂など種々の材質のものを用いることができる。粉末状樹脂の粒子形状は任意であるが、粒状のものを用いるのが好ましい。また、粒子径は、短繊維の繊維径により異なるが、短繊維の集合物の隙間に均一に分布できるような粒子径が好ましい。粒子径が大きい場合、短繊維の集合物の繊維配向を乱したり、加熱加圧成形して樹脂成形体を形成する際、成形体内部の短繊維と樹脂が均一に分布しない原因となるからである。【００２０】  また短繊維は、熱分解温度或いは溶融温度が２５０℃以上の合成繊維からなり、粉末状樹脂は、成形可能温度が合成繊維の熱分解温度或いは溶融温度よりも低く且つ粒子径が５０μｍ以下の熱硬化性樹脂または熱可塑性樹脂の粒子からなるのが好ましい。このような合成繊維と粉末状樹脂とを用���ると、短繊維を熱分解或いは溶融させずに、粉末状樹脂だけを溶融して、短繊維の周囲に溶融した樹脂を確実に浸透させて、樹脂製回転体を形成することができる。本願明細書において、５０μｍ以下の粒子径は、ＪＩＳ−Ｚ８８０１−１で規定されている金属製網ふるい分け法によって測定した粒子の径寸法を意味する。【００２１】  なお樹脂成形体に対する短繊維の割合は、３０体積％以上６０体積％以下であることが望ましい。この範囲の値であれば、樹脂成形体に必要とされる機械的強度を、確実に得ることができる。【００２２】  本発明で用いることができる、成形素材を加熱しながら加圧する加熱加圧装置は、成形素材の径方向外側への広がりを規制するようにブッシュと一緒に成形素材を収容する凹部を備えた固定金型と、ブッシュを支持する支持部が固定金型の凹部内で変位するように固定金具に対して変位可能に配置された第１の可動金型と、凹部内に挿入されて支持部に支持されたブッシュ及び成形素材を凹部の内底面に向かって押す押圧部を備えた第２の可動金型とを備えているものを用いることができる。この加熱加圧装置は、固定金型の内底面と、第２の可動金型の押圧部とを成形素材に接触させた状態で、固定金型、第１の可動金型及び第２の可動金型が粉末状樹脂の成形可能温度に加熱され、粉末状樹脂が溶融した状態で第２の可動金型が内底面に向かって移動するように構成されているのが好ましい。このような加熱加圧装置であれば、簡単な構造で加熱と加圧とを実行することができる。【００２３】  樹脂成形体に機械加工を施して複数の歯を形成すれば、機械的に強度が高く、しかも、使用時の騒音の発生が少ない歯車を得ることができる。なお本発明の樹脂製回転体を用いて、歯車の他に、プーリ等の回転部品を製造してもよいのは勿論である。【００２４】  本発明の方法により形成される成形素材は、基材の重ね合せ界面がなく、剥離することがない。これらのことから、樹脂製歯車などの樹脂製回転体の耐久性能は大幅に向上する。
【図面の簡単な説明】
【００２５】
【図１】模式的に示した本発明の樹脂製回転体の実施の形態の一例の縦断面図である。
【図２】（Ａ）及び（Ｂ）は、金属製ブッシュの平面図及び縦断面図である。
【図３】（Ａ）乃至（Ｄ）は、成形素材の抄造及び圧縮工程を順番に示す図である。
【図４】加熱加圧成形用の金型の一例を示す概略断面図である。
【図５】（Ａ）はメッシュサイズにより生じる問題を説明するために用いる図であり、（Ｂ）は静電引力凝集タイプの高分子凝集剤の機能を説明するために用いる図である。
【図６】静電引力凝集タイプの高分子凝集剤の機能を説明するために用いる図である。
【図７】（Ａ）及び（Ｂ）は、従来例を製造するために用いる抄造装置の一例と、従来の補強用繊維基材の製造例を示す図である。
【図８】（Ａ）は従来例を製造するために用いる樹脂注型用の金型の一例を示す概略断面図であり、（Ｂ）は従来例で製造した樹脂製回転体の縦断面図である。
【図９】ボス抜き強度を測定する装置の構成を示す図である。
【発明を実施するための形態】
【００２６】  以下図面を参照して、本発明の実施の形態を詳細に説明する。
【００２７】［第１の実施の形態］  図１は、模式的に示した本発明の樹脂製回転体の第１の実施の形態の一例の縦断面図である。この樹脂製回転体１は、図示しない回転軸を中心にして回転する金属製ブッシュ２を備えている。金属製ブッシュ２の中央部には、図示しない軸が嵌合される貫通孔３が形成されている。また金属製ブッシュ２の外周部４には、複数の回り止め部を構成する突出部４Ａが周方向に所定の間隔をあけて一体に形成されている。なお金属製ブッシュ２に軸が一体に形成されていてもよい。複数の突出部４Ａの軸線方向に測った厚み寸法Ｌ２は、金属製ブッシュ２の軸線方向に測った厚み寸法Ｌ１よりも小さい。そして図２に示すように、回転方向への負荷に耐える回り止め部の作用を高めるためには、好ましくは、回り止め部となる突出部４Ａは、少なくとも高さｈ１の突出部４Ａと二つの突出部４Ａ間に形成されて高さｈ２の底部を有する凹部４Ｂとが交互に配列されたものが好ましい。このようなアンダーカットの形状を持ち、角度θが５°以上４０°以下の突出部４Ａを用いると、図３（Ｄ）及び図４に示す成形素材５内に回り止め部としての複数の突出部４Ａが完全に埋まった状態となり、ブッシュ２と成形素材５との間の機械的結合の強度を十分なものとすることができる。
【００２８】  本実施の形態では、図３（Ｄ）及び図４に示す１つの成形素材５が、金属製ブッシュ２の外周部４の外側の位置に、外周部４に嵌った状態で配置されている。そして成形素材５を加熱加圧成形して、樹脂成形体６が形成されている。
【００２９】  成形素材５を形成する場合には、図３に概略的に示すように、濾過及び脱水と圧縮を連続して行うことができる濾過脱水圧縮装置７を用いて金属製ブッシュ２の外周部４の外側位置に短繊維と粉末状樹脂の集合物８を形成する。そしてこの短繊維と粉末状樹脂の集合物８を回転軸の軸線方向に圧縮することにより成形素材５を形成する。
【００３０】  まず、濾過脱水法によりブッシュ２の外周部４の周囲に短繊維と粉末状樹脂を集積させて１以上の回り止め部（４Ａ）を含むブッシュ２の外周部４を囲む短繊維と粉末状樹脂の集合物８を形成する第１のステップについて説明する。
【００３１】  図３（Ａ）に示すように、この濾過脱水圧縮装置７で用いる金型は、圧縮動作時に短繊維と粉末状樹脂の集合物８が金属製ブッシュ２の径方向外側に広がるのを規制する筒状金型１０と、筒状金型１０の内部に配置されて金属製ブッシュ２の外周部よりも内側に位置する部分を軸線方向の両側から挟み且つ圧縮動作時に短繊維と粉末状樹脂の集合物８が金属製ブッシュ２の径方向内側に広がるのを規制する一対のブッシュ支持用金型１１及び１２と、筒状金型１０と一対のブッシュ支持用金型１１及び１２の間に位置して、圧縮動作時に短繊維と粉末状樹脂の集合物８を軸線方向両側から挟んで圧縮する一対の圧縮用金型１３及び１４とを備えている。そしてこの金型では、下側の圧縮用金型１４に透水性または濾過性を付与するために、下側の圧縮用金型１４には水を排水するための複数の貫通孔１５が形成されている。この複数の貫通孔１５に対して、真空吸引するためのポンプを設けると排水を短時間で完了することができ好ましい。なおこの例では、排水時において短繊維と粉末状樹脂の流出を防止するために、下側の圧縮用金型１４上には濾過機能を有する底部材１６が配置されている。
【００３２】  なおこの底部材１６には金網を使用できる。金網のメッシュサイズは、１００メッシュより大きくなると、金網の網目（貫通孔）が小さくなるため、水と、短繊維と粉末状樹脂の濾過抵抗が大きくなる。その結果、金型の内部に入れた短繊維と粉末状樹脂を含む後述のスラリーを、ポンプで吸引して水分を金型から排水させても、短繊維及び粉末状樹脂と、水の分離に要する時間が長くなり、製造サイクルが長くなる。またメッシュサイズが１０メッシュより小さいと、繊維長が長い短繊維を使用しても金網の網目（貫通孔）が大きいために、濾過機能が低く、短繊維や粉末状樹脂の多くが水と共に流出してしまう。そのために、短繊維と粉末状樹脂の集合物８の繊維密度や樹脂量が著しく低下してしまう問題が発生する。よって使用するメッシュサイズは１０メッシュ以上１００メッシュ以下が好ましい。
【００３３】  一対のブッシュ支持用金型１１及び１２は、金属製ブッシュ２の外周部よりも内側に短繊維と粉末状樹脂が入り込まないように金属製ブッシュ２の外周部４よりも内側に位置する部分を筒状金型１０の中心線が延びる方向の両側から挟んで支持する。なおこの例では、下側のブッシュ支持用金型１２、上側のブッシュ支持用金型１１、下側の圧縮用金型１４、上側の圧縮用金型１３、及び筒状金型１０はそれぞれ単独で上下に移動可能に構成されている。
【００３４】  金属製ブッシュ２を一対のブッシュ支持用金型１１及び１２の間に挟む場合には、図３（Ａ）に示すように、上側のブッシュ支持用金型１１が上方向に移動する。そして金属製ブッシュ２を下側のブッシュ支持用金型１２の上に位置決めした後に、図３（Ｂ）に示すように、上側のブッシュ支持用金型１１を下方向に移動して、一対のブッシュ支持用金型１１及び１２の間に金属製ブッシュ２を挟持する。
【００３５】  短繊維と粉末状樹脂と、水とを混合して形成したスラリーは、図３（Ｂ）に示すように、筒状金型１０の上側の開口部から供給される。このとき、下側の圧縮用金型１４の複数の貫通孔１５から真空吸引した状態で行うことにより、ブッシュ２の外周部４の周囲に短繊維と粉末状樹脂を集積させる時間を短縮することができる。そして真空吸引を継続して、下側の圧縮用金型１４に設けた複数の貫通孔１５から水分を排出することにより、金属製ブッシュ２の外周部の周囲を囲む短繊維と粉末状樹脂の集合物８を形成する。このように一対のブッシュ支持用金型１１及び１２を用いると、金属製ブッシュ２の位置決めと支持を簡単に行うことができる。また短繊維と粉末状樹脂の集合物８の外周面の形状は、筒状金型１０の内周面の形状によって定まる。その結果、筒状金型１０の内周面を歯車形状とすることにより、短繊維と粉末状樹脂の集合物８の外周面に歯車形状の凹凸を形成することも可能になる。なおスラリーの供給は、筒状金型１０の上側の開口部の複数の場所から行ってもよい。
【００３６】  次に、短繊維と粉末状樹脂の集合物を回転軸の軸線方向に圧縮して成形素材を形成する第２のステップについて説明する。
【００３７】  前述の濾過脱水圧縮装置７で用いる金型であれば、一対の圧縮用金型１３及び１４で短繊維と粉末状樹脂の集合物８を圧縮した場合に、金属製ブッシュ２の径方向の内側及び外側の両方向に短繊維と粉末状樹脂が膨出するのを確実に阻止することができる。
【００３８】  下側の圧縮用金型１４に設けた複数の貫通孔１５から水分を排出した後、図３（Ｃ）に示すように、金属製ブッシュ２が一対の圧縮用金型１３と１４の間の中央に位置する状態となる位置まで、上側の圧縮用金型１３を下降させる。その後、図３（Ｄ）に示すように、金属製ブッシュ２が一対の圧縮用金型１３及び１４の中央に位置する状態で、一対の圧縮用金型１３及び１４をそれぞれ移動させ、短繊維と粉末状樹脂の集合物８が所定の厚みとなるまで圧縮する。なお圧縮を行う時間、温度は使用する短繊維と粉末状樹脂の種類によって任意であるが、前記圧縮の際、上側の圧縮用金型１３にヒータを取り付け、加熱した状態で圧縮してもよい。これにより、成形素材５に含まれる水分を取り除く時間を短縮することができる。また前記圧縮の際、下側の圧縮用金型１４の貫通孔１５から真空吸引した状態で圧縮することにより、抄造後の成形素材５に含まれる水分を取り除く時間を短縮することができる。
【００３９】  成形素材５または短繊維と粉末状樹脂の集合物８を形成するために用いる短繊維の種類は後述するように、種々のものを用いることができる。そして短繊維の長さは、例えば、図２に示すような金属製ブッシュ２を用いる場合には、次のように定める。すなわち突出部４Ａの突出寸法（金属製ブッシュ２の中央部分２Ａから径方向へ測った突出部４Ａの高さ）をｈ１、凹部４Ｂの底部の高さ（金属製ブッシュ２の中央部分２Ａから径方向へ測った凹部４Ｂの底部の高さ）をｈ２としたとき、短繊維の長さは、０．５×ｈ１mmと１×ｈ２mmの小さいほうの値以上であり、５×ｈ１mmと１０×ｈ２mmの大きいほうの値以下であるのが好ましい。ここで、高さ寸法ｈ１とｈ２が同じ場合は、回り止めの効果が弱くなる。突出部４Ａまたは凹部４Ｂの底部の高さ寸法ｈ１またはｈ２に対しては、短繊維が覆いかぶさるのに充分な繊維長さが必要であり、短繊維の長さが０．５×ｈ１mmと１×ｈ２mmの小さいほうの値以上であることが適当である。また、短繊維は、長すぎてもスラリーの均一分散を妨げる原因となり、強度の増強に寄与しない不均一な繊維分布になる。そのため短繊維の長さは、５×ｈ１mmと１０×ｈ２mmの大きいほうの値以下が適当である。なお、突出部４Ａとして、凹部４Ｂの底部の高さ寸法がｈ１よりも大きなｈ３となる突出部（２種類以上の突出寸法の異なる突出部）を組み合わせて使用してもよいのは勿論である。
【００４０】  このようにして定めた短繊維の繊維長は、好ましくは２mmから６mmであり、さらに好ましくは３mmである。繊維長が２mm未満の場合、繊維強化樹脂成形体の機械特性が低下する。また、繊維長が６mmを超えると、繊維束を水中で解離し分散させるときに、繊維束の解離が困難になる。また、これまで説明した短繊維（繊維チョップ）のほかに、アラミド繊維等をフィブリル化処理した微細繊維及び／またはパルプ状繊維を併用してもよい。
【００４１】  上記アンダーカット形状をもった回り止め部を構成する突出部４Ａは、焼結法で成型すれば、精度よく設計どおりに作ることができる。突出部４Ａの最適構造は、たとえば外径６０mmの樹脂製歯車の場合、突出部（山）の数が３０であり、突出部の間に形成される凹部すなわち谷部分の数は２９である。なおこれらの数は、樹脂製歯車の径や厚さ、歯の構造に応じて適宜変更されることは当然である。
【００４２】  使用する短繊維は、熱分解温度或いは溶融温度が２５０℃以上の繊維からなるものが好ましい。このような短繊維を用いて成形素材５を形成することで、成形時の成形温度や加工温度、実使用時の雰囲気温度において、樹脂製回転体内の短繊維が熱劣化を起こすことなく、耐熱性に優れた樹脂製回転体を形成できる。本実施の形態で用いることができる繊維としては、パラ系アラミド繊維、メタ系アラミド繊維、炭素繊維、ガラス繊維、ボロン繊維、セラミック繊維、超高強力ポリエチレン繊維、ポリケトン繊維、ポリパラフェニレンベンゾビスオキサゾール繊維、全芳香族ポリエステル繊維、ポリイミド繊維、及びポリビニルアルコール系繊維から選ばれた少なくとも１種以上の合成繊維を使用することができる。
【００４３】  また、短繊維には、引張強度１５ｃＮ／ｄｔｅｘ以上、引張弾性率３５０ｃＮ／ｄｔｅｘ以上の高強度高弾性率繊維を少なくとも２０体積％以上含むことが好ましい。このようにして得られる成形素材５を用いた樹脂製回転体は、使用中にかかる高負荷に耐え得るものとすることができる。
【００４４】  また、濾過脱水圧縮装置７を用いて成形素材５を金属製ブッシュ２と一体化して形成したものを次工程に移動、又は搬送する際に形状を維持するための強度を付与するためには、短繊維がアラミド繊維をフィブリル化処理した微細繊維及び／またはパルプ状繊維を含めるのが好ましい。ここで使用可能な微細繊維及び／またはパルプ状繊維のフリーネス（濾水度）は、１００ml以上４００ml以下であって、微細繊維の含有量が短繊維中の３０質量％以下になるように配合することが望ましい。望ましい態様としては、パラアラミド繊維の機械的剪断で繊維軸方向に裂開させたフィブリル化処理のアラミド微細繊維と短繊維とを混合することが好ましい。フリーネスが４００mlを超えると、フィブリル化が不充分のため成形素材の形状を維持するための強度を付与する上で好ましいものでなくなる。またフリーネスが１００ml未満になると繊維軸方向に裂開させるだけでなく、径方向に剪断されて粉末状態になってしまうために、繊維の絡みが悪くなって、成形素材の形状を維持するための強度を付与する上で好ましいものでなくなる。成形素材に適度な強度を付与することができる５〜１０質量％のフィブリル化した微細繊維を配合するのが好ましい。
【００４５】  粉末状樹脂としては、熱硬化性樹脂、熱可塑性樹脂など種々の材質のものを用いることができる。例えば、エポキシ樹脂、ポリアミノアミド樹脂、フェノール樹脂、不飽和ポリエステル樹脂、ポリイミド樹脂、ポリエーテルサルフォン樹脂、ポリエーテルエーテルケトン樹脂、ポリアミドイミド樹脂、ポリアミド樹脂、ポリエステル樹脂、ポリフェニレンサルファイド樹脂、ポリエチレン樹脂、ポリプロピレン樹脂から選ばれた１以上の樹脂を組み合わせたものが使用できる。これらの中でも樹脂硬化物の強度、耐熱性等の点からフェノール樹脂が好ましい。
【００４６】  粉末状樹脂の粒子形状は任意であるが、粒状のものを用いるのが好ましい。また、粒子径は、短繊維の繊維径により異なるが、５０μｍ以下が好ましい。なお粒子径は、ＪＩＳ−Ｚ８８０１−１で規定されている金属製網ふるい分け法によって測定した。これにより、短繊維の集合物の隙間に粉末状樹脂を均一に分布させることができる。粉末状樹脂の粒子径が大きい場合には、短繊維の集合物の繊維配向を乱したり、加熱加圧成形して樹脂製回転体を形成する際に、樹脂製回転体内部で短繊維と粉末状樹脂が溶融して硬化した樹脂とが均一に分布しない原因となる。
【００４７】  上記短繊維を水中に分散させる際の濃度は、０．３ｇ／リットル以上２０ｇ／リットル以下が好ましい。繊維長が短い繊維を使用する場合、繊維同士の絡みが少なく、分散が良いため濃度２０ｇ／リットルの高濃度のスラリーで分散させることができる。一方、繊維長が長い繊維を使用する場合、繊維長が長すぎるため０．３ｇ／リットルの低濃度でないと充分分散させることができない。
【００４８】  ちなみに、前述の短繊維がアラミド繊維をフィブリル化処理した微細繊維及び／またはパルプ状繊維を含む場合において、金属製ブッシュ２の直径が５cmの場合に使用する短繊維と粉末状樹脂の集合物８の厚み寸法（軸線方向寸法）は、約１０cmである。そして後述する圧縮作業により、短繊維と粉末状樹脂の集合物８は約２cm程度まで圧縮されて成形素材５に成形される。ブッシュ２に成形素材５が成形されたものが、樹脂製回転体成形用半加工品２１である。
【００４９】  次に、成形素材を加熱加圧成形して樹脂成形体を形成するステップについて説明する。
【００５０】  図４には、成形素材５を加熱しながら加圧する加熱加圧装置２０の一例を示してある。この装置で用いる金型２２は、成形素材５の径方向外側への広がりを規制するようにブッシュ２と成形素材５とからなる半加工品２１を収容する凹部２３を備えた固定金型２５、ブッシュ２を支持する支持部２６が固定金型２５の凹部２３内で変位するように固定金型２５に対して変位可能に配置された第１の可動金型２７と、凹部２３内に挿入されて支持部２６に支持されたブッシュ２及び成形素材５を凹部２３の内底面２４に向かって押す押圧部２９Ａを備えた第２の可動金型２９とを備えている。固定金型２５は、加熱装置３０内に保持されている。なお第１の可動金型２７も加熱装置３０によって加熱される。また、第２の可動金型２９も、図示していない別の加熱装置によって加熱されている。したがって、この加熱加圧装置２０は、固定金型２５の内底面２４と、第２の可動金型２９の押圧部２９Ａとを成形素材に接触させた状態で、固定金型２５、第１の可動金型２７及び第２の可動金型２９が粉末状樹脂の成形可能温度に加熱され、粉末状樹脂が溶融した状態で第２の可動金型２９が内底面２４に向かって移動するように構成されている。
【００５１】  この加熱加圧装置２０では、第２の可動金型２９の押圧部２９Ａが、固定金型２５の凹部２３内に挿入されて、金属製ブッシュ２を押圧すると、第１の可動金型２７は、第２の可動金型２９の挿入量に応じて下方に変位する。粉末状樹脂が熱硬化性樹脂の場合には、樹脂が溶融した後、樹脂が硬化したら、主として短繊維を芯材（補強繊維層）として成形された樹脂成形体を備えた樹脂製回転体を金型２２から取り出して、樹脂製回転体の製造を完了する。
【００５２】  このようにして成形した樹脂製回転体の樹脂成形体の外周部に機械加工を施して歯を形成すれば樹脂製歯車を得ることができる。また外周面に沿って溝を形成すれば、プーリを得ることができる。
【００５３】  短繊維を芯材とする樹脂成形体に含まれる短繊維の割合は、所望する樹脂成形体の強度等によって異なるが、樹脂成形体に対して３０体積％以上６０体積％以下であることが好ましい。樹脂成形体に占める短繊維の割合が３０体積％未満である場合、樹脂を繊維で補強する効果がほとんど見られず、また金属製ブッシュ２の回り止め部への繊維の充填も不充分となる。また、短繊維の割合が６０体積％を超えた場合は、繊維の占める割合が高すぎるため、加熱加圧成形時に溶融した樹脂が樹脂成形体全体に流動せず樹脂不足部分が発生しやすくなるなどの問題がおこる。そのため樹脂成形体に含まれる繊維の割合は樹脂製回転体の強度があり、及び２つの突出部４Ａの間に形成される回り止め用の凹部４Ｂ内に繊維が確実に充填され、しかも樹脂の含浸を阻害しない３５〜４５体積％がさらに好ましい。
【００５４】［第２の実施の形態］  第１の実施の形態では、短繊維と水とを混合してスラリーを作っている。このようなスラリーを用いる場合には、スラリーの粘度が低いために、例えば図３に示した圧縮用金型１４の底部材１６に用いる金網のメッシュサイズが小さくなる（金網の網目が大きくなる）と、成形素材５中の短繊維及び粉末状樹脂の定着歩留まりが悪くなる。図５（Ａ）に模式的に示すように、例えば、一辺が１００μｍのメッシュサイズの金網を使用する場合に、粉末状樹脂の粒子径が１０μｍであったとすると、濾過性能が悪いために、水と一緒に排出されてしまう粉末状樹脂の量が多くなる。このような事態を防ぐために、メッシュサイズを大きくする（金網の網目を小さくする）と、濾過性能は上がるものの、脱水時間が長くなる。そこで第２の実施の形態では、このような問題に対応するために、前述の第１のステップにおいて、短繊維と粉末状樹脂と水とを混合した混合液に、１種以上の静電引力凝集タイプの高分子凝集剤を添加してスラリーを調整する。静電引力凝集タイプの高分子凝集剤を添加すると、図５（Ｂ）に模式的に示すように、静電引力凝集タイプの高分子凝集剤が凝集機能だけでなく定着剤としても機能し、短繊維同士が定着するともとに、短繊維と粉末状樹脂が定着する。その結果、図３（Ｂ）に示す集合物８中に残る短繊維及び粉末状樹脂の量を増やすことができる。すなわち短繊維と粉末状樹脂の定着率を高めることができる。
【００５５】  使用可能な静電引力凝集タイプの高分子凝集剤は、短繊維と粉末状樹脂の定着率を高めることができて、しかも脱水性を著しく阻害しないものであれば、どのようなものでもよく、カチオン性高分子凝集剤としては、例えば、スチレン系高分子、ポリアミン縮合物、ジシアンジアミド縮合物、カチオン変性アクリル系共重合体、ポリメタアクリル酸エステル系、ポリアミジン塩酸塩を用いることができる。また、アニオン性高分子凝集剤としては、例えば、アクリル系共重合物、スルホン化ポリフェノール、多価フェノール系樹脂、ポリアクリル酸エステル系、ポリアクリル酸ソーダ・アミド誘導体を用いることができる。
【００５６】  代表的な高分子凝集剤を用いた凝集方法では、混合液に、カチオン性高分子凝集剤を添加した後、アニオン性高分子凝集剤を添加する。図６に模式的に示すように、混合液にカチオン性高分子凝集剤を添加すると、一部の短繊維と一部の粉末状樹脂とが集まってできる多数のフロックと呼ばれる集合物が形成される。その後アニオン性高分子凝集剤を添加すると、フロック同士が集合して更に大きなフロックの生成が進み、寸法の大きなフロックが多数形成される。このようなフロックが形成されると、脱水性が向上する。その結果、短い時間で脱水をできるとともに、短繊維と粉末状樹脂の定着率が向上する。特に、カチオン性高分子凝集剤としてカチオン性スチレン系高分子水溶液を用い、アニオン性高分子凝集剤としてアニオン性アクリル系高分子水溶液を用いると、高い脱水性を得ることができる。
【００５７】  また高分子凝集剤として、両性高分子凝集剤を用いることができる。両性高分子凝集剤とは、混合液中の短繊維及び粉末状粒子の中和効果（カチオン）と、高分子鎖による絡まり合い（高分子量体）の生成と、絡まり合い（高分子量体）をアニオンとカチオンの電荷による静電引力により補強する作用を発揮するものである。このような、両性高分子凝集剤としては、例えば、アクリルアミド・アクリル酸・アルキルアミノアクリレート4級塩共重合物、ポリアクリル酸エステル系、ポリメタクリル酸エステル系を用いることができる。
【実施例】
【００５８】  以下、本発明の実施例を説明する。【００５９】［実施例１］  スラリーを製造するために、短繊維と粉末状樹脂投入時の濃度が４ｇ／リットルとなる量の水を満たしたタンクを用意する。そしてこのタンク内に、樹脂成形体中の短繊維の繊維総量が４０体積％となる量の短繊維と、樹脂成形体中の樹脂の総量が６０体積％となる量の粉末状樹脂を入れる。具体的には、短繊維として用いる繊維チョップとして、アスペクト比２００のパラ系アラミド繊維“帝人（株）製「テクノーラ（商標）」”を５０質量％、アスペクト比２００のメタ系アラミド繊維“帝人（株）製「コーネックス（商標）」”を４５質量％、そしてフリーネス値３００mlまでフィブリル化処理した微細繊維“デュポン（株）製「ケブラー（商標）」”を５質量％となる量をそれぞれ投入する。また、粉末状樹脂として、粒子径２０μｍのフェノール樹脂粉末“エア・ウォーター・ベルパール（株）製「ベルパール（商標）」を投入する。次に攪拌機でタンク内の水を攪拌し繊維チョップとフェノール樹脂粉末を分散させてスラリーを製造する。【００６０】  このとき、カチオン性高分子凝集剤として明成化学工業株式会社が「セラフィックスＳＴ」（商標）の名称で販売するカチオン性スチレン系高分子水溶液を添加して撹拌した後、アニオン性高分子凝集剤として明成化学工業株式会社が「ファイレックスＭ」（商標）の名称で販売するアニオン性アクリル系高分子水溶液を添加して撹拌して、本実施例で用いるスラリーとした。カチオン性スチレン系高分子水溶液の添加量は、短繊維と粉末状樹脂の総量に対して、０．２質量％であり、アニオン性アクリル系高分子水溶液の添加量は、短繊維と粉末状樹脂の総量に対して、０．１質量％であった。【００６１】  次に図３（Ａ）に示す濾過脱水圧縮装置７を用いて、下側のブッシュ支持用金型１２上に金属製ブッシュ２を位置決めする。使用する金属製ブッシュ２の突出部４Ａ及び凹部４Ｂの形状は、ｈ１＝２mm、ｈ２＝０．５mmであり、アンダーカット形状であり、金属製ブッシュ２の仮想中心横断面と側面ＳＦとの間の角度θが２０°である。そして、図３（Ｂ）に示すように、上側のブッシュ支持用金型１１を下方向に移動して、一対のブッシュ支持用金型１１及び１２の間に金属製ブッシュを挟持する。ここで、下側の圧縮用金型１４の位置は、金属製ブッシュ２の軸方向中央から底部材１６上面までの距離が５０mmとなる位置とした。この濾過脱水圧縮装置７内に、真空吸引をしながら、分散させた繊維チョップとフェノール樹脂粉末を含むスラリーを充填する。そして、真空吸引を継続して下側の圧縮用金型１４に設けた複数の貫通孔１５から水を排水することにより、繊維チョップとフェノール樹脂粉末と、水を分離して円筒状の短繊維と粉末状樹脂の集合物８を得る。なお排水時に貫通孔１５より繊維チョップとフェノール樹脂粉末が流出するのを防止するために、下側の圧縮用金型１４上には底部材１６を配置した。この底部材１６としては金属製２０メッシュの金網を用いた。【００６２】  次に金属製ブッシュ２の回り止め部にさらに強固に繊維を喰い込ませるために圧縮を行う。まず図３（Ｃ）に示すように、上側の圧縮用金型１３を、金属製ブッシュ２の軸方向中央から上側の圧縮用金型１３下面までの距離が５０mmとなる位置まで下降させる。この位置は、金属製ブッシュ２が一対の圧縮用金型１３と１４の間の中央に位置する状態となる位置である。そして、図３（Ｄ）に示すように、金属製ブッシュ２が一対の圧縮用金型１３と１４の間の中央に位置する状態で、一対の圧縮用金型１３及び１４をそれぞれ速度１〜５mm／sで相互に近づく方向に移動させ、短繊維と粉末状樹脂の集合物８が厚み２０mmとなるまで圧縮する。この状態で１分間圧縮することにより、金属製ブッシュ２と一体化した成形素材５を得た。前記圧縮の際、下側の圧縮用金型１４の貫通孔１５から真空吸引した状態で圧縮している。【００６３】  この成形素材５を水分含有率が０．５質量％以下になるまで乾燥する。ちなみに、本実施例では、前記乾燥により成形素材５の厚みは２０〜５０mmとなる。【００６４】  次に図４に示すように、上記の工程で得られた金属製ブッシュ２と一体化した成形素材５（樹脂製回転体成形用半加工品）を２００℃に加熱した第１の可動金型２７に配置して型締めする。そして、成形素材５を加熱加圧成形して粉末状樹脂を硬化させ歯車素材を得る。ちなみに、本実施例では、厚み２０〜５０mmであった成形素材５は、前記加熱加圧成形により、金属製ブッシュ２とほぼ同厚みの１３mmとなる。【００６５】  この歯車素材を切削加工により歯を形成することにより樹脂製歯車を得る。【００６６】［実施例２］  上記実施例１で製造したのと同じスラリーに、カチオン性高分子凝集剤及びアニオン性高分子凝集剤を添加せずに撹拌して、本実施例で用いるスラリーとした。このようにして作製したスラリーを用いて、実施例１と同様に樹脂製歯車を製造した。なお図３（Ａ）に示す濾過脱水圧縮装置７で用いる金属製金網のメッシュサイズは、実施例１と同様に２０メッシュを用いた。【００６７】［実施例３］  上記実施例１で製造したのと同じスラリーに対して、カチオン性高分子凝集剤としてカチオン性スチレン系高分子水溶液を添加して撹拌して、本実施例で用いるスラリーとした。カチオン性スチレン系高分子水溶液の添加量は、短繊維と粉末状樹脂の総量に対して、０．２質量％であった。このようにして作製したスラリーを用いて、実施例１と同様に樹脂製歯車を製造した。【００６８】［実施例４］  上記実施例１で製造したのと同じスラリーに対して、アニオン性高分子凝集剤としてアニオン性アクリル系高分子水溶液を添加して撹拌して、本実施例で用いるスラリーとした。アニオン性アクリル系高分子水溶液の添加量は、短繊維と粉末状樹脂の総量に対して、０．１質量％であった。このようにして作製したスラリーを用いて、実施例１と同様に樹脂製歯車を製造した。【００６９】［実施例５］  上記実施例１で製造したのと同じスラリーに対して、カチオン性高分子凝集剤としてカチオン性スチレン系高分子水溶液と、アニオン性高分子凝集剤としてアニオン性アクリル系高分子水溶液を同時に添加して撹拌して、本実施例で用いるスラリーとした。カチオン性スチレン系高分子水溶液の添加量は、短繊維と粉末状樹脂の総量に対して、０．２質量％であり、アニオン性アクリル系高分子水溶液の添加量は、短繊維と粉末状樹脂の総量に対して、０．１質量％であった。このようにして作製したスラリーを用いて、実施例１と同様に樹脂製歯車を製造した。【００７０】［実施例６］  上記実施例１で製造したのと同じスラリーに対して、アニオン性高分子凝集剤としてアニオン性アクリル系高分子水溶液を添加して撹拌した後、カチオン性高分子凝集剤としてカチオン性スチレン系高分子水溶液を添加して撹拌して、本実施例で用いるスラリーとした。アニオン性アクリル系高分子水溶液の添加量は、短繊維と粉末状樹脂の総量に対して、０．１％であり、カチオン性スチレン系高分子水溶液の添加量は、短繊維と粉末状樹脂の総量に対して、０．２ｗｔ％であった。このようにして作製したスラリーを用いて、実施例１と同様に樹脂製歯車を製造した。【００７１】［実施例７］  実施例１でスラリーに添加する静電引力凝集タイプの高分子凝集剤に代えて、増粘凝集タイプの高分子凝集剤としてポリエチレンオキサイド系凝集剤を用いた。ポリエチレンオキサイド系凝集剤としては、住友精化株式会社が「ペオ」（商標）の名称で販売するポリエチレンオキサイド系凝集剤を添加して撹拌して、本実施例で用いるスラリーとした。ポリエチレンオキサイド系凝集剤の添加量は、短繊維と粉末状樹脂の総量に対して、０．０５質量％であった。このようにして作製したスラリーを用いて、実施例１と同様に樹脂製歯車を製造した。なお図３（Ａ）に示す濾過脱水圧縮装置７で用いる金属製金網のメッシュサイズは、実施例１と同様に２０メッシュを用いた。【００７２】［従来例１］  スラリーを製造するために、短繊維投入時の濃度が４ｇ／リットルとなる量の水を満たしたタンクを用意する。そしてこのタンク内に、樹脂成形体中の短繊維の繊維総量が４０体積％となる量の短繊維を入れる。短繊維として用いる繊維チョップの種類及び混合比率は、実施例１に示したとおりである。次に攪拌機でタンク内の水を攪拌し繊維チョップを分散させる。【００７３】  次に図３（Ａ）に示す濾過脱水圧縮装置７を用いて、下側のブッシュ支持用金型１２上に金属製ブッシュ２を位置決めする。使用する金属製ブッシュ２の形状は、実施例１に示したとおりである。そして、図３（Ｂ）に示すように、上側のブッシュ支持用金型１１を下方向に移動して、一対のブッシュ支持用金型１１及び１２の間に金属製ブッシュを挟持する。ここで、下側の圧縮用金型１４の位置は、金属製ブッシュ２の軸方向中央から底部材１６上面までの距離が４０mmとなる位置とした。この濾過脱水圧縮装置７内に、分散させた繊維チョップを含むスラリーを充填する。そして、真空吸引をして下側の圧縮用金型１４に設けた複数の貫通孔１５から水を排水することにより、繊維チョップと水を分離して円筒状の短繊維の集積体を得る。なお排水時に貫通孔１５より繊維チョップが流出するのを防止するために、下側の圧縮用金型１４上には底部材１６を配置した。この底部材１６としては金属製１００メッシュの金網を用いた。【００７４】  次に金属製ブッシュ２の回り止め部にさらに強固に繊維を喰い込ませるために圧縮を行う。まず図３（Ｃ）に示すように、１５０℃に加熱した上側の圧縮用金型１３を、金属製ブッシュ２の軸方向中央から上側の圧縮用金型１３下面までの距離が４０mmとなる位置まで下降させ���。この位置は、金属製ブッシュ２が一対の圧縮用金型１３と１４の間の中央に位置する状態となる位置である。そして、図３（Ｄ）に示すように、金属製ブッシュ２が一対の圧縮用金型１３と１４の間の中央に位置する状態で、一対の圧縮用金型１３及び１４をそれぞれ速度１〜５mm／sで相互に近づく方向に移動させ、短繊維の集積体が厚み１０mmとなるまで圧縮する。そして、加熱した状態で２分間圧縮することにより、金属製ブッシュ２と一体化した補強用繊維基材を得た。前記圧縮の際、下側の圧縮用金型１４の貫通孔１５から真空吸引した状態で圧縮している。【００７５】  次に図４に示すように、上記の工程で得られた金属製ブッシュ２と一体化した補強用繊維基材を２００℃に加熱した第１の可動金型２７に配置して型締めする。そして、第１の可動金型２７内部を圧力９０ｋＰａ以下に減圧した後、２，２’−（１，３フェニレン）ビス２−オキサゾリン６９質量部、４，４’−ジアミノジフェニルメタン３１質量部を混合した樹脂を温度１４０℃で溶解し、オクチルブロマイド１質量部を加えて撹拌した樹脂を金型内部に注入して補強用繊維基材に含浸させ、第１の可動金型２７内で加熱硬化し歯車素材を得る。この歯車素材を切削加工により歯を形成することにより樹脂製歯車を得る。【００７６】［従来例２］  水を満たしたタンクを用意し、従来例１と同様の繊維配合、濃度で繊維チョップを分散させる。図７（Ａ）に示すように、抄造装置３０７は、底面部３１３及び角筒状の抄造用筒体３０９を備えている。なお底面部３１３のみを金網で構成した。使用した金網は、１００メッシュのシート状金網であった。そして、前述の分散させた繊維チョップを含むスラリーを抄造装置３０７に導入して、集積物３１０を得た。集積物３１０を取り出して、これを脱水、乾燥した。その後、図７（Ｂ）に示すように、外径φ８０mm×内径φ５５mmのドーナツ状に打ち抜き、短繊維の集積体３０８を得た。【００７７】  次に図８（Ａ）に示すように、上記の工程で得られた短繊維の集積体３０８を２個使用して、金属製ブッシュ２に設けた突出部４Ａを挟み込み、加熱した成形金型３２３内に配置して型締めをした。その後の工程は、従来例１と同様にして、樹脂製歯車を製造した。図８（Ｂ）は、このようにして製造した樹脂製回転体の概略縦断面図である。この樹脂製回転体の樹脂成形体３０６中にある２つの補強用繊維基材３０５の重ね合せ界面ＢＳには、短繊維の絡み合いが殆どない。【００７８】［評価１］  上記実施例１に示す方法で作製した樹脂製回転体成形用半加工品、従来例１に示す方法で作製した金属製ブッシュと一体化した補強用繊維基材及び従来例２に示す方法で作製した短繊維の集積体を用いて歯車素材を作製する際にかかる実作業時間を測定した結果を表１に示す。また、実施例１及び従来例１〜２で得られた樹脂製歯車について、ボス抜き強度を測定した結果を表１に示す。測定方法は以下に示すとおりである。【００７９】  ボス抜き強度：図９に示すように樹脂成形体部のみに接し、かつ金属製ブッシュ２の外径サイズより大きい内径の円筒形状の台５５の上に樹脂製歯車５１を配置する。上方より金属製ブッシュ２を押さえる金具５６を取付け、金具５６に荷重を加えて、樹脂製歯車５１が破壊に至る最大荷重を測定した。【表１】
2013172340.tif 000003
【００８０】  表１から明らかなように、本発明に係る樹脂製回転体成形用半加工品は、従来例のように、補強用繊維基材を軸方向から押圧しながら成形用金型内部を真空に減圧し、樹脂を流しこんで該補強用繊維基材に樹脂を含浸させる作業が省くことができ、実作業時間が短縮できる。【００８１】  また、本発明に係る樹脂製回転体は、成形素材の内部に繊維層の境界面を形成することがなく、また、樹脂成形体とブッシュの回り止め部との結合強度を向上させることができるため、ボス抜き強度が向上している。【００８２】［評価２］  上記実施例１〜７に示す方法で樹脂製回転体成形用半加工品を作成した場合における、定着歩留りと排水時間について評価した結果を表２に示す。測定方法は以下に示すとおりである。【００８３】  定着歩留り：スラリー中に入れた繊維チョップとフェノール樹脂粉末を１００％として、脱水後に繊維チョップとフェノール樹脂粉末の合計質量で何％が残ったのかを示す指標である。この定着歩留まりは、実施例１〜７に定める材料配合で、凝集剤を添加してスラリーを作製し、濾過脱水圧縮装置７を用いて作製した成形素材５の乾燥後の質量を測定することにより算出した。【００８４】  排水時間：濾過脱水圧縮装置７内にスラリーを充填してから、スラリー液面が底部材１６に達するまでの時間として測定した。【表２】
2013172340.tif 000004
【００８５】  実施例１は実施例２に比べて定着歩留りが高く、排水時間が実施例２とほぼ同じであることが判る。また実施例７は、定着歩留りは高いものの、排水時間が実施例１〜６と比べて８倍近く長く、実用的でないことが判る。【００８６】  なお、実施例２〜５は実施例１と比較し、特にフェノール樹脂粉末の定着歩留りが低く、樹脂製歯車の機械強度が低下する心配があるため、スラリー製造時に、定着歩留りを考慮してフェノール樹脂粉末を多めに配合している。
【産業上の利用可能性】
【００８７】  本発明によれば、ブッシュの外周部に短繊維と粉末状樹脂の集合物を形成する過程で、短繊維と粉末状樹脂をブッシュの回り止めの周囲に必要な量集積させてブッシュの回り止め部を短繊維と粉末状樹脂の集合物で完全に囲むことができる。さらにこれを圧縮することによって、ブッシュの回り止め部への短繊維と粉末状樹脂の喰い込みを確実なものとするとともに、ブッシュの外周部近傍の短繊維の密度を高めることができる。このため、従来のように、補強用繊維基材の内部に繊維層の境界面を形成することなく、樹脂成形体とブッシュの回り止め部との結合強度を向上させることができて、樹脂製歯車などの樹脂製回転体の耐久性能を大幅に向上することができる利点が得られる。【００８８】  また、成形素材を加熱加圧成形することによって、樹脂成形体を形成することができるので、従来のように、補強用繊維基材を軸方向から押圧しながら成形用金型内部を真空に減圧し、樹脂を流しこんで該補強用繊維基材に樹脂を含浸させる作業が省くことができ、工程数が少なくて済む。また成形用金型の構造も簡略化できる。
【符号の説明】
【００８９】  １  樹脂製回転体  ２  金属製ブッシュ  ３  貫通孔  ４  外周部  ４Ａ  突出部（回り止め部）  ４Ｂ  凹部  ５  成形素材  ７  抄造圧縮装置  ８  短繊維と粉末状樹脂の集合物  １０  筒状金型  １１，１２  ブッシュ支持用金型  １３，１４  圧縮用金型  １５  貫通孔  １６  底部材
【図１】
2013172340.tif 000005
【図２】
2013172340.tif 000006
【図３】
2013172340.tif 000007
【図４】
2013172340.tif 000008
【図５】
2013172340.tif 000009
【図６】
2013172340.tif 000010
【図７】
2013172340.tif 000011
【図８】
2013172340.tif 000012
【図９】
2013172340.tif 000013
【手続補正書】
【提出日】平成25年10月18日(2013.10.18)
【手続補正１】
【補正対象書類名】特許請求の範囲
【補正対象項目名】全文
【補正方法】変更
【補正の内容】
【特許請求の範囲】
【請求項１】
外周部に１以上の回り止め部が形成されて回転軸を中心にして回転することができるブッシュを用意するステップと、
前記ブッシュの前記外周部に、短繊維と粉末状樹脂の集合物によって形成され且つ前記１以上の回り止め部を囲むように前記ブッシュに嵌った状態で配置された成形素材を形成するステップとからなり、
前記成形素材を形成するステップが、
前記短繊維と前記粉末状樹脂と水とを混合して調製したスラリーを用いて、濾過脱水法により、前記ブッシュの前記外周部の周囲に前記短繊維と前記粉末状樹脂を集合させて集合物を形成する第１のステップと、
前記集合物を前記回転軸の軸線方向に圧縮して前記ブッシュの前記外周部上に前記成形素材を形成する第２のステップとからなり、
前記第１のステップでは、前記短繊維と前記粉末状樹脂と水とを混合した混合液に、カチオン性高分子凝集剤を添加した後、アニオン性高分子凝集剤を添加して前記スラリーを調整することを特徴とする樹脂製回転体成形用半加工品の製造方法。
【請求項２】
（削除）
【請求項３】
（削除）
【請求項４】
（削除）
【請求項５】
前記第１のステップでは、前記ブッシュを収容し且つ前記集合物を収容する空間を吸引濾過した状態で、前記ブッシュの前記外周部の周囲に前記短繊維と前記粉末状樹脂を集合させることを特徴とする請求項１に記載の樹脂製回転体成形用半加工品の製造方法。
【請求項６】
前記カチオン性高分子凝集剤はカチオン性スチレン系高分子水溶液であり、前記アニオン性高分子凝集剤はアニオン性アクリル系高分子水溶液である請求項１に記載の樹脂製回転体成形用半加工品の製造方法。
【請求項７】
外周部に１以上の回り止め部が形成されて回転軸を中心にして回転することができるブッシュを用意するステップと、
前記ブッシュの前記外周部に、短繊維と粉末状樹脂の集合物によって形成され且つ前記１以上の回り止め部を囲むように前記ブッシュに嵌った状態で配置された成形素材を形成するステップと、
前記成形素材を加熱しながら加圧して前記粉末状樹脂を溶融させて生成した溶融樹脂を前記短繊維からなる補強繊維層に含浸させた後、前記溶融樹脂を硬化させて樹脂成形体を形成するステップとからなり、
前記成形素材を形成するステップが、
前記短繊維と前記粉末状樹脂と水とを混合して調製したスラリーを用いて、濾過脱水法により、前記ブッシュの前記外周部の周囲に前記短繊維と前記粉末状樹脂を集合させて集合物を形成する第１のステップと、
前記集合物を前記回転軸の軸線方向に圧縮して前記ブッシュの前記外周部上に前記成形素材を形成する第２のステップとからなり、
前記第１のステップでは、前記短繊維と前記粉末状樹脂と水とを混合した混合液に、カチオン性高分子凝集剤を添加した後、アニオン性高分子凝集剤を添加して前記スラリーを調整することを特徴とする樹脂製回転体の製造方法。
【請求項８】
前記短繊維は、長さが２乃至６ｍｍのアラミド繊維と、アラミド繊維をフィブリル化処理した微細繊維及び／またはパルプ状繊維を含み、微細繊維のフリーネスが１００ｍｌ以上４００ｍｌ以下であって、微細繊維の含有量が短繊維中の３０質量％以下となるものであることを特徴とする請求項７に記載の樹脂製回転体の製造方法。
【請求項９】
前記短繊維は、熱分解温度或いは溶融温度が２５０℃以上の合成繊維からなり、
前記粉末状樹脂は、成形可能温度が前記合成繊維の熱分解温度或いは溶融温度よりも低く且つ粒子径が５０μｍ以下の熱硬化性樹脂または熱可塑性樹脂の粒子からなる請求項８に記載の樹脂製回転体の製造方法。
【請求項１０】
（削除）
【請求項１１】
（削除）
【請求項１２】
（削除）
【請求項１３】
前記樹脂成形体に対する前記短繊維の割合は、３０体積％以上６０体積％以下である請求項７に記載の樹脂製回転体の製造方法。
【請求項１４】
前記成形素材を加熱しながら加圧する加熱加圧装置が、
前記成形素材の径方向外側への広がりを規制するように前記ブッシュと一緒に前記成形素材を収容する凹部を備えた固定金型と、
前記ブッシュを支持する支持部が前記固定金型の前記凹部内で変位するように固定金具対して変位可能に配置された第１の可動金型と、前記凹部内に挿入されて前記支持部に支持された前記ブッシュ及び前記成形素材を前記凹部の内底面に向かって押す押圧部を備えた第２の可動金型とを備えて、
前記固定金型の前記内底面と、前記第２の可動金型の前記押圧部とを前記成形素材に接触させた状態で、前記固定金型、前記第１の可動金型及び第２の可動金型は前記粉末状樹脂の成形可能温度に加熱され、前記粉末状樹脂が溶融した状態で前記第２の可動金型が前記内底面に向かって移動するように構成されていることを特徴とする請求項７に記載の樹脂製回転体の製造方法。
【請求項１５】
請求項７に記載の方法により製造された樹脂製回転体の樹脂成形体に歯切り加工が施されて形成された樹脂製歯車。
【手続補正書】
【提出日】平成27年3月31日(2015.3.31)
【手続補正１】
【補正対象書類名】特許請求の範囲
【補正対象項目名】全文
【補正方法】変更
【補正の内容】
【特許請求の範囲】
【請求項１】
外周部に１以上の回り止め部が形成されて回転軸を中心にして回転することができるブッシュを用意するステップと、
前記ブッシュの前記外周部に、短繊維と粉末状樹脂の集合物によって形成され且つ前記１以上の回り止め部を囲むように前記ブッシュに嵌った状態で配置された成形素材を形成するステップとからなり、
前記成形素材を形成するステップが、
前記短繊維と前記粉末状樹脂と水とを混合して調製したスラリーを用いて、濾過脱水法により、前記ブッシュの前記外周部の周囲に前記短繊維と前記粉末状樹脂を集合させて集合物を形成する第１のステップと、
前記集合物を前記回転軸の軸線方向に圧縮して前記ブッシュの前記外周部上に前記成形素材を形成する第２のステップとからなり、
前記第１のステップでは、前記短繊維と前記粉末状樹脂と水とを混合した混合液に、カチオン性高分子凝集剤を添加した後、アニオン性高分子凝集剤を添加して前記スラリーを調整することを特徴とする樹脂製回転体成形用半加工品の製造方法。
【請求項２】
前記第１のステップでは、前記ブッシュを収容し且つ前記集合物を収容する空間を吸引濾過した状態で、前記ブッシュの前記外周部の周囲に前記短繊維と前記粉末状樹脂を集合させることを特徴とする請求項１に記載の樹脂製回転体成形用半加工品の製造方法。
【請求項３】
前記カチオン性高分子凝集剤はカチオン性スチレン系高分子水溶液であり、前記アニオン性高分子凝集剤はアニオン性アクリル系高分子水溶液である請求項１に記載の樹脂製回転体成形用半加工品の製造方法。
【請求項４】
外周部に１以上の回り止め部が形成されて回転軸を中心にして回転することができるブッシュを用意するステップと、
前記ブッシュの前記外周部に、短繊維と粉末状樹脂の集合物によって形成され且つ前記１以上の回り止め部を囲むように前記ブッシュに嵌った状態で配置された成形素材を形成するステップと、
前記成形素材を加熱しながら加圧して前記粉末状樹脂を溶融させて生成した溶融樹脂を前記短繊維からなる補強繊維層に含浸させた後、前記溶融樹脂を硬化させて樹脂成形体を形成するステップとからなり、
前記成形素材を形成するステップが、
前記短繊維と前記粉末状樹脂と水とを混合して調製したスラリーを用いて、濾過脱水法により、前記ブッシュの前記外周部の周囲に前記短繊維と前記粉末状樹脂を集合させて集合物を形成する第１のステップと、
前記集合物を前記回転軸の軸線方向に圧縮して前記ブッシュの前記外周部上に前記成形素材を形成する第２のステップとからなり、
前記第１のステップでは、前記短繊維と前記粉末状樹脂と水とを混合した混合液に、カチオン性高分子凝集剤を添加した後、アニオン性高分子凝集剤を添加して前記スラリーを調整することを特徴とする樹脂製回転体の製造方法。
【請求項５】
前記短繊維は、長さが２乃至６mmのアラミド繊維と、アラミド繊維をフィブリル化処理した微細繊維及び／またはパルプ状繊維を含み、微細繊維のフリーネスが１００ml以上４００ml以下であって、微細繊維の含有量が短繊維中の３０質量％以下となるものであることを特徴とする請求項４に記載の樹脂製回転体の製造方法。
【請求項６】
前記短繊維は、熱分解温度或いは溶融温度が２５０℃以上の合成繊維からなり、
前記粉末状樹脂は、成形可能温度が前記合成繊維の熱分解温度或いは溶融温度よりも低く且つ粒子径が５０μｍ以下の熱硬化性樹脂または熱可塑性樹脂の粒子からなる請求項５に記載の樹脂製回転体の製造方法。
【請求項７】
前記樹脂成形体に対する前記短繊維の割合は、３０体積％以上６０体積％以下である請求項４に記載の樹脂製回転体の製造方法。
【請求項８】
前記成形素材を加熱しながら加圧する加熱加圧装置が、
前記成形素材の径方向外側への広がりを規制するように前記ブッシュと一緒に前記成形素材を収容する凹部を備えた固定金型と、
前記ブッシュを支持する支持部が前記固定金型の前記凹部内で変位するように固定金具対して変位可能に配置された第１の可動金型と、前記凹部内に挿入されて前記支持部に支持された前記ブッシュ及び前記成形素材を前記凹部の内底面に向かって押す押圧部を備えた第２の可動金型とを備えて、
前記固定金型の前記内底面と、前記第２の可動金型の前記押圧部とを前記成形素材に接触させた状態で、前記固定金型、前記第１の可動金型及び第２の可動金型は前記粉末状樹脂の成形可能温度に加熱され、前記粉末状樹脂が溶融した状態で前記第２の可動金型が前記内底面に向かって移動するように構成されていることを特徴とする請求項４に記載の樹脂製回転体の製造方法。
【請求項９】
請求項４に記載の方法により製造された樹脂製回転体の樹脂成形体に歯切り加工が施されて形成された樹脂製歯車。
【手続補正書】
【提出日】平成27年6月22日(2015.6.22)
【手続補正１】
【補正対象書類名】明細書
【補正対象項目名】全文
【補正方法】変更
【補正の内容】
【発明の詳細な説明】
【技術分野】
【０００１】
本発明は、樹脂製回転体成形用半加工品の製造方法に関するものであり、また本発明は樹脂製回転体の製造方法に関するものである。
【背景技術】
【０００２】
補強用繊維基材を用いた樹脂製回転体は耐久性能に優れ、車輌用部品、産業用部品等に用いられる樹脂製歯車などの樹脂製回転体として好適である。
【０００３】
特開２００９−１５４３３８号公報（特許文献１）及び特開２００９−２５０３６４号公報（特許文献２）には、短繊維からなる補強繊維と水とを混合したスラリーを用いて、ブッシュの外周部に補強用繊維基材を形成する樹脂製回転体の製造方法が開示されている。これらの公報に記載の方法では、スラリーを金属製ブッシュを収納した固定金型内に入れ、補強繊維が漏出しないようにスラリーから脱水を行ってブッシュの周囲に補強繊維を集合させて集合物を作り、その後集合体を圧縮して補強用繊維基材を形成する。その後、補強用繊維基材に樹脂を含浸させて、樹脂を硬化させて樹脂製回転体を製造する。
【先行技術文献】
【特許文献】
【０００４】
【特許文献１】特開２００９−１５４３３８号公報
【特許文献２】特開２００９−２５０３６４号公報
【発明の概要】
【発明が解決しようとする課題】
【０００５】
特許文献１及び２に記載の従来の方法は、金属製ブッシュと補強繊維とを一体化した補強用繊維基材を使用することで耐久性能の低下を防止する。しかし、この従来の方法では、補強用繊維基材を成形用金型に配置して、この補強用繊維基材を軸方向から押圧しながら成形用金型内部を真空に減圧し、樹脂を流しこんで該補強用繊維基材に樹脂を含浸させなければならない。このため、成形用金型の構造が複雑となり、また工程数が増加するという問題がある。
【０００６】
また従来の方法では、短繊維を漏出させることなく、しかも短い時間で成形素材を製造することができなかった。
【０００７】
本発明の目的は、簡易な工程で樹脂製回転体成形用半加工品及び樹脂製回転体を形成できる樹脂製回転体成形用半加工品の製造方法及び樹脂製回転体の製造方法を提供することにある。
【０００８】
本発明の更に他の目的は、短い時間で、樹脂製回転体成形用半加工品を形成できる樹脂製回転体成形用半加工品の製造方法を提供することにある。
【課題を解決するための手段】
【０００９】
本発明が改良の対象とする樹脂製回転体成形用半加工品の製造方法では、まず外周部に１以上の回り止め部が形成されて回転軸を中心にして回転することができるブッシュを用意するステップを実施する。次に、ブッシュの外周部に、短繊維と粉末状樹脂の集合物によって形成され且つ１以上の回り止め部を囲むようにブッシュに嵌った状態で配置された成形素材を形成するステップを実施する。
【００１０】
本発明では、成形素材を形成するステップを次の二つのステップにより構成する。第１のステップでは、短繊維と粉末状樹脂と水とを混合して調製したスラリーを濾過脱水法により、ブッシュの外周部の周囲に短繊維と粉末状樹脂を集積させて１以上の回り止め部を含むブッシュの外周部を囲む短繊維と粉末状樹脂の集合物を形成する。濾過脱水法とは、短繊維を含むスラリーを所定の容器にいれて、容器内のスラリーを濾過しながら脱水することにより、短繊維と粉末状樹脂が集合してなる集合物を形成する方法である。このような方法により短繊維と粉末状樹脂の集合物を製造すれば、成形素材の中央部に剥離の原因となるような境界部が形成されることはない。さらに濾過しながら脱水する際に、１以上の回り止め部の周囲に短繊維と粉末状樹脂が確実に回り込むため、樹脂成形体とブッシュの回り止め部との結合強度を高めることができる。そして第２のステップでは、短繊維と粉末状樹脂の集合物を回転軸の軸線方向に圧縮してブッシュの外周部に成形素材を形成する。この圧縮によって、回り止め部への短繊維と粉末状樹脂の喰い込みを確実なものとするとともに、回り止め部の周囲の短繊維の密度が高まり、ブッシュと樹脂成形体との結合がさらに高まる。
【００１１】
なお、前記第１のステップと前記第２のステップとを、ブッシュと、短繊維と粉末状樹脂の集合物を収容している同一装置内で連続して行ってもよい。短繊維と粉末状樹脂の集合物を同一の装置を用いて連続して圧縮まで行った場合は、嵩高く強度が弱い（型崩れしやすい）集合物を取り扱う作業が必要ないため、作業工程が少なくて済む。また、第２のステップで行う圧縮により成形素材の密度が高まるので、成形素材の強度を高めることができ、作業性（取り扱い性）が大幅に向上する。
【００１２】
第１のステップは、ブッシュと、短繊維と粉末状樹脂の集合物の収容空間を減圧吸引した状態で行うことが好ましい。これにより、ブッシュの外周部の周囲に短繊維と粉末状樹脂を集積させる時間を短縮することができる。
【００１３】
また第１のステップでは、短繊維と粉末状樹脂と水とを混合した混合液に、１種以上の静電引力凝集タイプの高分子凝集剤(polymer flocculating agent)を添加してスラリーを調整するようにしてもよい。静電引力凝集タイプの高分子凝集剤を添加すると、高分子凝集剤が凝集機能だけでなく定着剤（fixing agent）としても機能し、短繊維同士が定着するともとに、短繊維と粉末状樹脂が定着する。その結果、集合物中に残る短繊維及び粉末状樹脂の量を増やすことができる。すなわち短繊維と粉末状樹脂の定着率を高めることができる。
【００１４】
なお１種以上の静電引力凝集タイプの高分子凝集剤として、混合液に、カチオン性高分子凝集剤(cationic polymer flocculating agent)を添加した後、アニオン性高分子凝集剤（anionic polymer flocculating agent)を添加するのが好ましい。混合液にカチオン性高分子凝集剤を添加すると、一部の短繊維と一部の粉末状樹脂とが集まってできる多数のフロックと呼ばれる集合物が形成される。その後アニオン性高分子凝集剤を添加すると、フロック同士が集合して更に大きなフロックの形成が進み、寸法の大きなフロックが多数形成される。このようなフロックが形成されると、脱水性が向上する。その結果、短い時間で脱水をできるとともに、短繊維と粉末状樹脂の定着率が向上する。特に、カチオン性高分子凝集剤としてカチオン性スチレン系高分子水溶液を用い、アニオン性高分子凝集剤としてアニオン性アクリル系高分子水溶液を用いると、高い脱水性を得ることができる。
【００１５】
なお１種以上の静電引力凝集タイプの高分子凝集剤として、両性高分子凝集剤（amphoteric polymer flocculating agent）を用いてもよい。両性高分子凝集剤とは、混合液中の短繊維及び粉末状粒子の中和効果（カチオン）と、高分子鎖による絡まり合い（高分子量体）の生成と、絡まり合い（高分子量体）をアニオンとカチオンの電荷による静電引力により補強する作用を発揮するものである。
【００１６】
なお成形素材を加熱しながら加圧して、粉末状樹脂を溶融させて生成した溶融樹脂を短繊維からなる補強繊維層に含浸させた後、溶融樹脂を硬化させれば樹脂成形体を形成することができる。本発明では、特許文献１及び２のように、成形素材を軸方向から押圧しながら成形用金型内部を真空に減圧し、樹脂を流しこんで成形素材に樹脂を含浸させる作業が必要ないため、工程数が少なくて済む。また成形用金型の構造も簡略化できる。
【００１７】
なお短繊維としては、種々の材質及び種類のものを用いることができる。本願特許請求の範囲において「短繊維」とは、文字通りに長さが短い繊維だけでなく、繊維をフィブリル化処理した微細繊維及び／またはパルプ状繊維を含んでいる場合を包含するものである。例えば、短繊維として、長さが２乃至６mmのアラミド繊維と、アラミド繊維をフィブリル化処理した微細繊維を含み、微細繊維のフリーネスが１００ml以上４００ml以下であって、微細繊維の含有量が短繊維中の３０質量％以下となるものを用いるのが好ましい。このような短繊維を用いると、圧縮が容易でしかも、樹脂成形体と回り止め部との間に必要十分な結合強度を得ることができる。
【００１８】
粉末状樹脂としては、熱硬化性樹脂、熱可塑性樹脂など種々の材質のものを用いることができる。粉末状樹脂の粒子形状は任意であるが、粒状のものを用いるのが好ましい。また、粒子径は、短繊維の繊維径により異なるが、短繊維の集合物の隙間に均一に分布できるような粒子径が好ましい。粒子径が大きい場合、短繊維の集合物の繊維配向を乱したり、加熱加圧成形して樹脂成形体を形成する際、成形体内部の短繊維と樹脂が均一に分布しない原因となるからである。
【００１９】
また短繊維は、熱分解温度或いは溶融温度が２５０℃以上の合成繊維からなり、粉末状樹脂は、成形可能温度が合成繊維の熱分解温度或いは溶融温度よりも低く且つ粒子径が５０μｍ以下の熱硬化性樹脂または熱可塑性樹脂の粒子からなるのが好ましい。このような合成繊維と粉末状樹脂とを用いると、短繊維を熱分解或いは溶融させずに、粉末状樹脂だけを溶融して、短繊維の周囲に溶融した樹脂を確実に浸透させて、樹脂製回転体を形成することができる。本願明細書において、５０μｍ以下の粒子径は、ＪＩＳ−Ｚ８８０１−１で規定されている金属製網ふるい分け法によって測定した粒子の径寸法を意味する。
【００２０】
なお樹脂成形体に対する短繊維の割合は、３０体積％以上６０体積％以下であることが望ましい。この範囲の値であれば、樹脂成形体に必要とされる機械的強度を、確実に得ることができる。
【００２１】
本発明で用いることができる、成形素材を加熱しながら加圧する加熱加圧装置は、成形素材の径方向外側への広がりを規制するようにブッシュと一緒に成形素材を収容する凹部を備えた固定金型と、ブッシュを支持する支持部が固定金型の凹部内で変位するように固定金具に対して変位可能に配置された第１の可動金型と、凹部内に挿入されて支持部に支持されたブッシュ及び成形素材を凹部の内底面に向かって押す押圧部を備えた第２の可動金型とを備えているものを用いることができる。この加熱加圧装置は、固定金型の内底面と、第２の可動金型の押圧部とを成形素材に接触させた状態で、固定金型、第１の可動金型及び第２の可動金型が粉末状樹脂の成形可能温度に加熱され、粉末状樹脂が溶融した状態で第２の可動金型が内底面に向かって移動するように構成されているのが好ましい。このような加熱加圧装置であれば、簡単な構造で加熱と加圧とを実行することができる。
【００２２】
樹脂成形体に機械加工を施して複数の歯を形成すれば、機械的に強度が高く、しかも、使用時の騒音の発生が少ない歯車を得ることができる。なお本発明の樹脂製回転体を用いて、歯車の他に、プーリ等の回転部品を製造してもよいのは勿論である。
【００２３】
本発明の方法により形成される成形素材は、基材の重ね合せ界面がなく、剥離することがない。これらのことから、樹脂製歯車などの樹脂製回転体の耐久性能は大幅に向上する。
【図面の簡単な説明】
【００２４】
【図１】模式的に示した本発明の樹脂製回転体の製造方法の実施の形態により製造する樹脂製回転体の一例の縦断面図である。
【図２】（Ａ）及び（Ｂ）は、金属製ブッシュの平面図及び縦断面図である。
【図３】（Ａ）乃至（Ｄ）は、成形素材の抄造及び圧縮工程を順番に示す図である。
【図４】加熱加圧成形用の金型の一例を示す概略断面図である。
【図５】（Ａ）はメッシュサイズにより生じる問題を説明するために用いる図であり、（Ｂ）は静電引力凝集タイプの高分子凝集剤の機能を説明するために用いる図である。
【図６】静電引力凝集タイプの高分子凝集剤の機能を説明するために用いる図である。
【図７】（Ａ）及び（Ｂ）は、従来例を製造するために用いる抄造装置の一例と、従来の補強用繊維基材の製造例を示す図である。
【図８】（Ａ）は従来例を製造するために用いる樹脂注型用の金型の一例を示す概略断面図であり、（Ｂ）は従来例で製造した樹脂製回転体の縦断面図である。
【図９】ボス抜き強度を測定する装置の構成を示す図である。
【発明を実施するための形態】
【００２５】
以下図面を参照して、本発明の実施の形態を詳細に説明する。
【００２６】
［第１の実施の形態］
図１は、模式的に示した本発明の樹脂製回転体の製造方法の実施の形態により製造する樹脂製回転体の一例の縦断面図である。この樹脂製回転体１は、図示しない回転軸を中心にして回転する金属製ブッシュ２を備えている。金属製ブッシュ２の中央部には、図示しない軸が嵌合される貫通孔３が形成されている。また金属製ブッシュ２の外周部４には、複数の回り止め部を構成する突出部４Ａが周方向に所定の間隔をあけて一体に形成されている。なお金属製ブッシュ２に軸が一体に形成されていてもよい。複数の突出部４Ａの軸線方向に測った厚み寸法Ｌ２は、金属製ブッシュ２の軸線方向に測った厚み寸法Ｌ１よりも小さい。そして図２に示すように、回転方向への負荷に耐える回り止め部の作用を高めるためには、好ましくは、回り止め部となる突出部４Ａは、少なくとも高さｈ１の突出部４Ａと二つの突出部４Ａ間に形成されて高さｈ２の底部を有する凹部４Ｂとが交互に配列されたものが好ましい。このようなアンダーカットの形状を持ち、角度θが５°以上４０°以下の突出部４Ａを用いると、図３（Ｄ）及び図４に示す成形素材５内に回り止め部としての複数の突出部４Ａが完全に埋まった状態となり、ブッシュ２と成形素材５との間の機械的結合の強度を十分なものとすることができる。
【００２７】
本実施の形態では、図３（Ｄ）及び図４に示す１つの成形素材５が、金属製ブッシュ２の外周部４の外側の位置に、外周部４に嵌った状態で配置されている。そして成形素材５を加熱加圧成形して、樹脂成形体６が形成されている。
【００２８】
成形素材５を形成する場合には、図３に概略的に示すように、濾過及び脱水と圧縮を連続して行うことができる濾過脱水圧縮装置７を用いて金属製ブッシュ２の外周部４の外側位置に短繊維と粉末状樹脂の集合物８を形成する。そしてこの短繊維と粉末状樹脂の集合物８を回転軸の軸線方向に圧縮することにより成形素材５を形成する。
【００２９】
まず、濾過脱水法によりブッシュ２の外周部４の周囲に短繊維と粉末状樹脂を集積させて１以上の回り止め部（４Ａ）を含むブッシュ２の外周部４を囲む短繊維と粉末状樹脂の集合物８を形成する第１のステップについて説明する。
【００３０】
図３（Ａ）に示すように、この濾過脱水圧縮装置７で用いる金型は、圧縮動作時に短繊維と粉末状樹脂の集合物８が金属製ブッシュ２の径方向外側に広がるのを規制する筒状金型１０と、筒状金型１０の内部に配置されて金属製ブッシュ２の外周部よりも内側に位置する部分を軸線方向の両側から挟み且つ圧縮動作時に短繊維と粉末状樹脂の集合物８が金属製ブッシュ２の径方向内側に広がるのを規制する一対のブッシュ支持用金型１１及び１２と、筒状金型１０と一対のブッシュ支持用金型１１及び１２の間に位置して、圧縮動作時に短繊維と粉末状樹脂の集合物８を軸線方向両側から挟んで圧縮する一対の圧縮用金型１３及び１４とを備えている。そしてこの金型では、下側の圧縮用金型１４に透水性または濾過性を付与するために、下側の圧縮用金型１４には水を排水するための複数の貫通孔１５が形成されている。この複数の貫通孔１５に対して、真空吸引するためのポンプを設けると排水を短時間で完了することができ好ましい。なおこの例では、排水時において短繊維と粉末状樹脂の流出を防止するために、下側の圧縮用金型１４上には濾過機能を有する底部材１６が配置されている。
【００３１】
なおこの底部材１６には金網を使用できる。金網のメッシュサイズは、１００メッシュより大きくなると、金網の網目（貫通孔）が小さくなるため、水と、短繊維と粉末状樹脂の濾過抵抗が大きくなる。その結果、金型の内部に入れた短繊維と粉末状樹脂を含む後述のスラリーを、ポンプで吸引して水分を金型から排水させても、短繊維及び粉末状樹脂と、水の分離に要する時間が長くなり、製造サイクルが長くなる。またメッシュサイズが１０メッシュより小さいと、繊維長が長い短繊維を使用しても金網の網目（貫通孔）が大きいために、濾過機能が低く、短繊維や粉末状樹脂の多くが水と共に流出してしまう。そのために、短繊維と粉末状樹脂の集合物８の繊維密度や樹脂量が著しく低下してしまう問題が発生する。よって使用するメッシュサイズは１０メッシュ以上１００メッシュ以下が好ましい。
【００３２】
一対のブッシュ支持用金型１１及び１２は、金属製ブッシュ２の外周部よりも内側に短繊維と粉末状樹脂が入り込まないように金属製ブッシュ２の外周部４よりも内側に位置する部分を筒状金型１０の中心線が延びる方向の両側から挟んで支持する。なおこの例では、下側のブッシュ支持用金型１２、上側のブッシュ支持用金型１１、下側の圧縮用金型１４、上側の圧縮用金型１３、及び筒状金型１０はそれぞれ単独で上下に移動可能に構成されている。
【００３３】
金属製ブッシュ２を一対のブッシュ支持用金型１１及び１２の間に挟む場合には、図３（Ａ）に示すように、上側のブッシュ支持用金型１１が上方向に移動する。そして金属製ブッシュ２を下側のブッシュ支持用金型１２の上に位置決めした後に、図３（Ｂ）に示すように、上側のブッシュ支持用金型１１を下方向に移動して、一対のブッシュ支持用金型１１及び１２の間に金属製ブッシュ２を挟持する。
【００３４】
短繊維と粉末状樹脂と、水とを混合して形成したスラリーは、図３（Ｂ）に示すように、筒状金型１０の上側の開口部から供給される。このとき、下側の圧縮用金型１４の複数の貫通孔１５から真空吸引した状態で行うことにより、ブッシュ２の外周部４の周囲に短繊維と粉末状樹脂を集積させる時間を短縮することができる。そして真空吸引を継続して、下側の圧縮用金型１４に設けた複数の貫通孔１５から水分を排出することにより、金属製ブッシュ２の外周部の周囲を囲む短繊維と粉末状樹脂の集合物８を形成する。このように一対のブッシュ支持用金型１１及び１２を用いると、金属製ブッシュ２の位置決めと支持を簡単に行うことができる。また短繊維と粉末状樹脂の集合物８の外周面の形状は、筒状金型１０の内周面の形状によって定まる。その結果、筒状金型１０の内周面を歯車形状とすることにより、短繊維と粉末状樹脂の集合物８の外周面に歯車形状の凹凸を形成することも可能になる。なおスラリーの供給は、筒状金型１０の上側の開口部の複数の場所から行ってもよい。
【００３５】
次に、短繊維と粉末状樹脂の集合物を回転軸の軸線方向に圧縮して成形素材を形成する第２のステップについて説明する。
【００３６】
前述の濾過脱水圧縮装置７で用いる金型であれば、一対の圧縮用金型１３及び１４で短繊維と粉末状樹脂の集合物８を圧縮した場合に、金属製ブッシュ２の径方向の内側及び外側の両方向に短繊維と粉末状樹脂が膨出するのを確実に阻止することができる。
【００３７】
下側の圧縮用金型１４に設けた複数の貫通孔１５から水分を排出した後、図３（Ｃ）に示すように、金属製ブッシュ２が一対の圧縮用金型１３と１４の間の中央に位置する状態となる位置まで、上側の圧縮用金型１３を下降させる。その後、図３（Ｄ）に示すように、金属製ブッシュ２が一対の圧縮用金型１３及び１４の中央に位置する状態で、一対の圧縮用金型１３及び１４をそれぞれ移動させ、短繊維と粉末状樹脂の集合物８が所定の厚みとなるまで圧縮する。なお圧縮を行う時間、温度は使用する短繊維と粉末状樹脂の種類によって任意であるが、前記圧縮の際、上側の圧縮用金型１３にヒータを取り付け、加熱した状態で圧縮してもよい。これにより、成形素材５に含まれる水分を取り除く時間を短縮することができる。また前記圧縮の際、下側の圧縮用金型１４の貫通孔１５から真空吸引した状態で圧縮することにより、抄造後の成形素材５に含まれる水分を取り除く時間を短縮することができる。
【００３８】
成形素材５または短繊維と粉末状樹脂の集合物８を形成するために用いる短繊維の種類は後述するように、種々のものを用いることができる。そして短繊維の長さは、例えば、図２に示すような金属製ブッシュ２を用いる場合には、次のように定める。すなわち突出部４Ａの突出寸法（金属製ブッシュ２の中央部分２Ａから径方向へ測った突出部４Ａの高さ）をｈ１、凹部４Ｂの底部の高さ（金属製ブッシュ２の中央部分２Ａから径方向へ測った凹部４Ｂの底部の高さ）をｈ２としたとき、短繊維の長さは、０．５×ｈ１mmと１×ｈ２mmの小さいほうの値以上であり、５×ｈ１mmと１０×ｈ２mmの大きいほうの値以下であるのが好ましい。ここで、高さ寸法ｈ１とｈ２が同じ場合は、回り止めの効果が弱くなる。突出部４Ａまたは凹部４Ｂの底部の高さ寸法ｈ１またはｈ２に対しては、短繊維が覆いかぶさるのに充分な繊維長さが必要であり、短繊維の長さが０．５×ｈ１mmと１×ｈ２mmの小さいほうの値以上であることが適当である。また、短繊維は、長すぎてもスラリーの均一分散を妨げる原因となり、強度の増強に寄与しない不均一な繊維分布になる。そのため短繊維の長さは、５×ｈ１mmと１０×ｈ２mmの大きいほうの値以下が適当である。なお、突出部４Ａとして、凹部４Ｂの底部の高さ寸法がｈ１よりも大きなｈ３となる突出部（２種類以上の突出寸法の異なる突出部）を組み合わせて使用してもよいのは勿論である。
【００３９】
このようにして定めた短繊維の繊維長は、好ましくは２mmから６mmであり、さらに好ましくは３mmである。繊維長が２mm未満の場合、繊維強化樹脂成形体の機械特性が低下する。また、繊維長が６mmを超えると、繊維束を水中で解離し分散させるときに、繊維束の解離が困難になる。また、これまで説明した短繊維（繊維チョップ）のほかに、アラミド繊維等をフィブリル化処理した微細繊維及び／またはパルプ状繊維を併用してもよい。
【００４０】
上記アンダーカット形状をもった回り止め部を構成する突出部４Ａは、焼結法で成型すれば、精度よく設計どおりに作ることができる。突出部４Ａの最適構造は、たとえば外径６０mmの樹脂製歯車の場合、突出部（山）の数が３０であり、突出部の間に形成される凹部すなわち谷部分の数は２９である。なおこれらの数は、樹脂製歯車の径や厚さ、歯の構造に応じて適宜変更されることは当然である。
【００４１】
使用する短繊維は、熱分解温度或いは溶融温度が２５０℃以上の繊維からなるものが好ましい。このような短繊維を用いて成形素材５を形成することで、成形時の成形温度や加工温度、実使用時の雰囲気温度において、樹脂製回転体内の短繊維が熱劣化を起こすことなく、耐熱性に優れた樹脂製回転体を形成できる。本実施の形態で用いることができる繊維としては、パラ系アラミド繊維、メタ系アラミド繊維、炭素繊維、ガラス繊維、ボロン繊維、セラミック繊維、超高強力ポリエチレン繊維、ポリケトン繊維、ポリパラフェニレンベンゾビスオキサゾール繊維、全芳香族ポリエステル繊維、ポリイミド繊維、及びポリビニルアルコール系繊維から選ばれた少なくとも１種以上の合成繊維を使用することができる。
【００４２】
また、短繊維には、引張強度１５ｃＮ／ｄｔｅｘ以上、引張弾性率３５０ｃＮ／ｄｔｅｘ以上の高強度高弾性率繊維を少なくとも２０体積％以上含むことが好ましい。このようにして得られる成形素材５を用いた樹脂製回転体は、使用中にかかる高負荷に耐え得るものとすることができる。
【００４３】
また、濾過脱水圧縮装置７を用いて成形素材５を金属製ブッシュ２と一体化して形成したものを次工程に移動、又は搬送する際に形状を維持するための強度を付与するためには、短繊維がアラミド繊維をフィブリル化処理した微細繊維及び／またはパルプ状繊維を含めるのが好ましい。ここで使用可能な微細繊維及び／またはパルプ状繊維のフリーネス（濾水度）は、１００ml以上４００ml以下であって、微細繊維の含有量が短繊維中の３０質量％以下になるように配合することが望ましい。望ましい態様としては、パラアラミド繊維の機械的剪断で繊維軸方向に裂開させたフィブリル化処理のアラミド微細繊維と短繊維とを混合することが好ましい。フリーネスが４００mlを超えると、フィブリル化が不充分のため成形素材の形状を維持するための強度を付与する上で好ましいものでなくなる。またフリーネスが１００ml未満になると繊維軸方向に裂開させるだけでなく、径方向に剪断されて粉末状態になってしまうために、繊維の絡みが悪くなって、成形素材の形状を維持するための強度を付与する上で好ましいものでなくなる。成形素材に適度な強度を付与することができる５〜１０質量％のフィブリル化した微細繊維を配合するのが好ましい。
【００４４】
粉末状樹脂としては、熱硬化性樹脂、熱可塑性樹脂など種々の材質のものを用いることができる。例えば、エポキシ樹脂、ポリアミノアミド樹脂、フェノール樹脂、不飽和ポリエステル樹脂、ポリイミド樹脂、ポリエーテルサルフォン樹脂、ポリエーテルエーテルケトン樹脂、ポリアミドイミド樹脂、ポリアミド樹脂、ポリエステル樹脂、ポリフェニレンサルファイド樹脂、ポリエチレン樹脂、ポリプロピレン樹脂から選ばれた１以上の樹脂を組み合わせたものが使用できる。これらの中でも樹脂硬化物の強度、耐熱性等の点からフェノール樹脂が好ましい。
【００４５】
粉末状樹脂の粒子形状は任意であるが、粒状のものを用いるのが好ましい。また、粒子径は、短繊維の繊維径により異なるが、５０μｍ以下が好ましい。なお粒子径は、ＪＩＳ−Ｚ８８０１−１で規定されている金属製網ふるい分け法によって測定した。これにより、短繊維の集合物の隙間に粉末状樹脂を均一に分布させることができる。粉末状樹脂の粒子径が大きい場合には、短繊維の集合物の繊維配向を乱したり、加熱加圧成形して樹脂製回転体を形成する際に、樹脂製回転体内部で短繊維と粉末状樹脂が溶融して硬化した樹脂とが均一に分布しない原因となる。
【００４６】
上記短繊維を水中に分散させる際の濃度は、０．３ｇ／リットル以上２０ｇ／リットル以下が好ましい。繊維長が短い繊維を使用する場合、繊維同士の絡みが少なく、分散が良いため濃度２０ｇ／リットルの高濃度のスラリーで分散させることができる。一方、繊維長が長い繊維を使用する場合、繊維長が長すぎるため０．３ｇ／リットルの低濃度でないと充分分散させることができない。
【００４７】
ちなみに、前述の短繊維がアラミド繊維をフィブリル化処理した微細繊維及び／またはパルプ状繊維を含む場合において、金属製ブッシュ２の直径が５cmの場合に使用する短繊維と粉末状樹脂の集合物８の厚み寸法（軸線方向寸法）は、約１０cmである。そして後述する圧縮作業により、短繊維と粉末状樹脂の集合物８は約２cm程度まで圧縮されて成形素材５に成形される。ブッシュ２に成形素材５が成形されたものが、樹脂製回転体成形用半加工品２１である。
【００４８】
次に、成形素材を加熱加圧成形して樹脂成形体を形成するステップについて説明する。
【００４９】
図４には、成形素材５を加熱しながら加圧する加熱加圧装置２０の一例を示してある。この装置で用いる金型２２は、成形素材５の径方向外側への広がりを規制するようにブッシュ２と成形素材５とからなる半加工品２１を収容する凹部２３を備えた固定金型２５、ブッシュ２を支持する支持部２６が固定金型２５の凹部２３内で変位するように固定金型２５に対して変位可能に配置された第１の可動金型２７と、凹部２３内に挿入されて支持部２６に支持されたブッシュ２及び成形素材５を凹部２３の内底面２４に向かって押す押圧部２９Ａを備えた第２の可動金型２９とを備えている。固定金型２５は、加熱装置３０内に保持されている。なお第１の可動金型２７も加熱装置３０によって加熱される。また、第２の可動金型２９も、図示していない別の加熱装置によって加熱されている。したがって、この加熱加圧装置２０は、固定金型２５の内底面２４と、第２の可動金型２９の押圧部２９Ａとを成形素材に接触させた状態で、固定金型２５、第１の可動金型２７及び第２の可動金型２９が粉末状樹脂の成形可能温度に加熱され、粉末状樹脂が溶融した状態で第２の可動金型２９が内底面２４に向かって移動するように構成されている。
【００５０】
この加熱加圧装置２０では、第２の可動金型２９の押圧部２９Ａが、固定金型２５の凹部２３内に挿入されて、金属製ブッシュ２を押圧すると、第１の可動金型２７は、第２の可動金型２９の挿入量に応じて下方に変位する。粉末状樹脂が熱硬化性樹脂の場合には、樹脂が溶融した後、樹脂が硬化したら、主として短繊維を芯材（補強繊維層）として成形された樹脂成形体を備えた樹脂製回転体を金型２２から取り出して、樹脂製回転体の製造を完了する。
【００５１】
このようにして成形した樹脂製回転体の樹脂成形体の外周部に機械加工を施して歯を形成すれば樹脂製歯車を得ることができる。また外周面に沿って溝を形成すれば、プーリを得ることができる。
【００５２】
短繊維を芯材とする樹脂成形体に含まれる短繊維の割合は、所望する樹脂成形体の強度等によって異なるが、樹脂成形体に対して３０体積％以上６０体積％以下であることが好ましい。樹脂成形体に占める短繊維の割合が３０体積％未満である場合、樹脂を繊維で補強する効果がほとんど見られず、また金属製ブッシュ２の回り止め部への繊維の充填も不充分となる。また、短繊維の割合が６０体積％を超えた場合は、繊維の占める割合が高すぎるため、加熱加圧成形時に溶融した樹脂が樹脂成形体全体に流動せず樹脂不足部分が発生しやすくなるなどの問題がおこる。そのため樹脂成形体に含まれる繊維の割合は樹脂製回転体の強度があり、及び２つの突出部４Ａの間に形成される回り止め用の凹部４Ｂ内に繊維が確実に充填され、しかも樹脂の含浸を阻害しない３５〜４５体積％がさらに好ましい。
【００５３】
［第２の実施の形態］
第１の実施の形態では、短繊維と水とを混合してスラリーを作っている。このようなスラリーを用いる場合には、スラリーの粘度が低いために、例えば図３に示した圧縮用金型１４の底部材１６に用いる金網のメッシュサイズが小さくなる（金網の網目が大きくなる）と、成形素材５中の短繊維及び粉末状樹脂の定着歩留まりが悪くなる。図５（Ａ）に模式的に示すように、例えば、一辺が１００μｍのメッシュサイズの金網を使用する場合に、粉末状樹脂の粒子径が１０μｍであったとすると、濾過性能が悪いために、水と一緒に排出されてしまう粉末状樹脂の量が多くなる。このような事態を防ぐために、メッシュサイズを大きくする（金網の網目を小さくする）と、濾過性能は上がるものの、脱水時間が長くなる。そこで第２の実施の形態では、このような問題に対応するために、前述の第１のステップにおいて、短繊維と粉末状樹脂と水とを混合した混合液に、１種以上の静電引力凝集タイプの高分子凝集剤を添加してスラリーを調整する。静電引力凝集タイプの高分子凝集剤を添加すると、図５（Ｂ）に模式的に示すように、静電引力凝集タイプの高分子凝集剤が凝集機能だけでなく定着剤としても機能し、短繊維同士が定着するともとに、短繊維と粉末状樹脂が定着する。その結果、図３（Ｂ）に示す集合物８中に残る短繊維及び粉末状樹脂の量を増やすことができる。すなわち短繊維と粉末状樹脂の定着率を高めることができる。
【００５４】
使用可能な静電引力凝集タイプの高分子凝集剤は、短繊維と粉末状樹脂の定着率を高めることができて、しかも脱水性を著しく阻害しないものであれば、どのようなものでもよく、カチオン性高分子凝集剤としては、例えば、スチレン系高分子、ポリアミン縮合物、ジシアンジアミド縮合物、カチオン変性アクリル系共重合体、ポリメタアクリル酸エステル系、ポリアミジン塩酸塩を用いることができる。また、アニオン性高分子凝集剤としては、例えば、アクリル系共重合物、スルホン化ポリフェノール、多価フェノール系樹脂、ポリアクリル酸エステル系、ポリアクリル酸ソーダ・アミド誘導体を用いることができる。
【００５５】
代表的な高分子凝集剤を用いた凝集方法では、混合液に、カチオン性高分子凝集剤を添加した後、アニオン性高分子凝集剤を添加する。図６に模式的に示すように、混合液にカチオン性高分子凝集剤を添加すると、一部の短繊維と一部の粉末状樹脂とが集まってできる多数のフロックと呼ばれる集合物が形成される。その後アニオン性高分子凝集剤を添加すると、フロック同士が集合して更に大きなフロックの生成が進み、寸法の大きなフロックが多数形成される。このようなフロックが形成されると、脱水性が向上する。その結果、短い時間で脱水をできるとともに、短繊維と粉末状樹脂の定着率が向上する。特に、カチオン性高分子凝集剤としてカチオン性スチレン系高分子水溶液を用い、アニオン性高分子凝集剤としてアニオン性アクリル系高分子水溶液を用いると、高い脱水性を得ることができる。
【００５６】
また高分子凝集剤として、両性高分子凝集剤を用いることができる。両性高分子凝集剤とは、混合液中の短繊維及び粉末状粒子の中和効果（カチオン）と、高分子鎖による絡まり合い（高分子量体）の生成と、絡まり合い（高分子量体）をアニオンとカチオンの電荷による静電引力により補強する作用を発揮するものである。このような、両性高分子凝集剤としては、例えば、アクリルアミド・アクリル酸・アルキルアミノアクリレート4級塩共重合物、ポリアクリル酸エステル系、ポリメタクリル酸エステル系を用いることができる。
【実施例】
【００５７】
以下、本発明の実施例を説明する。
【００５８】
［実施例１］
スラリーを製造するために、短繊維と粉末状樹脂投入時の濃度が４ｇ／リットルとなる量の水を満たしたタンクを用意する。そしてこのタンク内に、樹脂成形体中の短繊維の繊維総量が４０体積％となる量の短繊維と、樹脂成形体中の樹脂の総量が６０体積％となる量の粉末状樹脂を入れる。具体的には、短繊維として用いる繊維チョップとして、アスペクト比２００のパラ系アラミド繊維“帝人（株）製「テクノーラ（商標）」”を５０質量％、アスペクト比２００のメタ系アラミド繊維“帝人（株）製「コーネックス（商標）」”を４５質量％、そしてフリーネス値３００mlまでフィブリル化処理した微細繊維“デュポン（株）製「ケブラー（商標）」”を５質量％となる量をそれぞれ投入する。また、粉末状樹脂として、粒子径２０μｍのフェノール樹脂粉末“エア・ウォーター・ベルパール（株）製「ベルパール（商標）」を投入する。次に攪拌機でタンク内の水を攪拌し繊維チョップとフェノール樹脂粉末を分散させてスラリーを製造する。
【００５９】
このとき、カチオン性高分子凝集剤として明成化学工業株式会社が「セラフィックスＳＴ」（商標）の名称で販売するカチオン性スチレン系高分子水溶液を添加して撹拌した後、アニオン性高分子凝集剤として明成化学工業株式会社が「ファイレックスＭ」（商標）の名称で販売するアニオン性アクリル系高分子水溶液を添加して撹拌して、本実施例で用いるスラリーとした。カチオン性スチレン系高分子水溶液の添加量は、短繊維と粉末状樹脂の総量に対して、０．２質量％であり、アニオン性アクリル系高分子水溶液の添加量は、短繊維と粉末状樹脂の総量に対して、０．１質量％であった。
【００６０】
次に図３（Ａ）に示す濾過脱水圧縮装置７を用いて、下側のブッシュ支持用金型１２上に金属製ブッシュ２を位置決めする。使用する金属製ブッシュ２の突出部４Ａ及び凹部４Ｂの形状は、ｈ１＝２mm、ｈ２＝０．５mmであり、アンダーカット形状であり、金属製ブッシュ２の仮想中心横断面と側面ＳＦとの間の角度θが２０°である。そして、図３（Ｂ）に示すように、上側のブッシュ支持用金型１１を下方向に移動して、一対のブッシュ支持用金型１１及び１２の間に金属製ブッシュを挟持する。ここで、下側の圧縮用金型１４の位置は、金属製ブッシュ２の軸方向中央から底部材１６上面までの距離が５０mmとなる位置とした。この濾過脱水圧縮装置７内に、真空吸引をしながら、分散させた繊維チョップとフェノール樹脂粉末を含むスラリーを充填する。そして、真空吸引を継続して下側の圧縮用金型１４に設けた複数の貫通孔１５から水を排水することにより、繊維チョップとフェノール樹脂粉末と、水を分離して円筒状の短繊維と粉末状樹脂の集合物８を得る。なお排水時に貫通孔１５より繊維チョップとフェノール樹脂粉末が流出するのを防止するために、下側の圧縮用金型１４上には底部材１６を配置した。この底部材１６としては金属製２０メッシュの金網を用いた。
【００６１】
次に金属製ブッシュ２の回り止め部にさらに強固に繊維を喰い込ませるために圧縮を行う。まず図３（Ｃ）に示すように、上側の圧縮用金型１３を、金属製ブッシュ２の軸方向中央から上側の圧縮用金型１３下面までの距離が５０mmとなる位置まで下降させる。この位置は、金属製ブッシュ２が一対の圧縮用金型１３と１４の間の中央に位置する状態となる位置である。そして、図３（Ｄ）に示すように、金属製ブッシュ２が一対の圧縮用金型１３と１４の間の中央に位置する状態で、一対の圧縮用金型１３及び１４をそれぞれ速度１〜５mm／sで相互に近づく方向に移動させ、短繊維と粉末状樹脂の集合物８が厚み２０mmとなるまで圧縮する。この状態で１分間圧縮することにより、金属製ブッシュ２と一体化した成形素材５を得た。前記圧縮の際、下側の圧縮用金型１４の貫通孔１５から真空吸引した状態で圧縮している。
【００６２】
この成形素材５を水分含有率が０．５質量％以下になるまで乾燥する。ちなみに、本実施例では、前記乾燥により成形素材５の厚みは２０〜５０mmとなる。
【００６３】
次に図４に示すように、上記の工程で得られた金属製ブッシュ２と一体化した成形素材５（樹脂製回転体成形用半加工品）を２００℃に加熱した第１の可動金型２７に配置して型締めする。そして、成形素材５を加熱加圧成形して粉末状樹脂を硬化させ歯車素材を得る。ちなみに、本実施例では、厚み２０〜５０mmであった成形素材５は、前記加熱加圧成形により、金属製ブッシュ２とほぼ同厚みの１３mmとなる。
【００６４】
この歯車素材を切削加工により歯を形成することにより樹脂製歯車を得る。
【００６５】
［実施例２］
上記実施例１で製造したのと同じスラリーに、カチオン性高分子凝集剤及びアニオン性高分子凝集剤を添加せずに撹拌して、本実施例で用いるスラリーとした。このようにして作製したスラリーを用いて、実施例１と同様に樹脂製歯車を製造した。なお図３（Ａ）に示す濾過脱水圧縮装置７で用いる金属製金網のメッシュサイズは、実施例１と同様に２０メッシュを用いた。
【００６６】
［実施例３］
上記実施例１で製造したのと同じスラリーに対して、カチオン性高分子凝集剤としてカチオン性スチレン系高分子水溶液を添加して撹拌して、本実施例で用いるスラリーとした。カチオン性スチレン系高分子水溶液の添加量は、短繊維と粉末状樹脂の総量に対して、０．２質量％であった。このようにして作製したスラリーを用いて、実施例１と同様に樹脂製歯車を製造した。
【００６７】
［実施例４］
上記実施例１で製造したのと同じスラリーに対して、アニオン性高分子凝集剤としてアニオン性アクリル系高分子水溶液を添加して撹拌して、本実施例で用いるスラリーとした。アニオン性アクリル系高分子水溶液の添加量は、短繊維と粉末状樹脂の総量に対して、０．１質量％であった。このようにして作製したスラリーを用いて、実施例１と同様に樹脂製歯車を製造した。
【００６８】
［実施例５］
上記実施例１で製造したのと同じスラリーに対して、カチオン性高分子凝集剤としてカチオン性スチレン系高分子水溶液と、アニオン性高分子凝集剤としてアニオン性アクリル系高分子水溶液を同時に添加して撹拌して、本実施例で用いるスラリーとした。カチオン性スチレン系高分子水溶液の添加量は、短繊維と粉末状樹脂の総量に対して、０．２質量％であり、アニオン性アクリル系高分子水溶液の添加量は、短繊維と粉末状樹脂の総量に対して、０．１質量％であった。このようにして作製したスラリーを用いて、実施例１と同様に樹脂製歯車を製造した。
【００６９】
［実施例６］
上記実施例１で製造したのと同じスラリーに対して、アニオン性高分子凝集剤としてアニオン性アクリル系高分子水溶液を添加して撹拌した後、カチオン性高分子凝集剤としてカチオン性スチレン系高分子水溶液を添加して撹拌して、本実施例で用いるスラリーとした。アニオン性アクリル系高分子水溶液の添加量は、短繊維と粉末状樹脂の総量に対して、０．１％であり、カチオン性スチレン系高分子水溶液の添加量は、短繊維と粉末状樹脂の総量に対して、０．２ｗｔ％であった。このようにして作製したスラリーを用いて、実施例１と同様に樹脂製歯車を製造した。
【００７０】
［実施例７］
実施例１でスラリーに添加する静電引力凝集タイプの高分子凝集剤に代えて、増粘凝集タイプの高分子凝集剤としてポリエチレンオキサイド系凝集剤を用いた。ポリエチレンオキサイド系凝集剤としては、住友精化株式会社が「ペオ」（商標）の名称で販売するポリエチレンオキサイド系凝集剤を添加して撹拌して、本実施例で用いるスラリーとした。ポリエチレンオキサイド系凝集剤の添加量は、短繊維と粉末状樹脂の総量に対して、０．０５質量％であった。このようにして作製したスラリーを用いて、実施例１と同様に樹脂製歯車を製造した。なお図３（Ａ）に示す濾過脱水圧縮装置７で用いる金属製金網のメッシュサイズは、実施例１と同様に２０メッシュを用いた。
【００７１】
［従来例１］
スラリーを製造するために、短繊維投入時の濃度が４ｇ／リットルとなる量の水を満たしたタンクを用意する。そしてこのタンク内に、樹脂成形体中の短繊維の繊維総量が４０体積％となる量の短繊維を入れる。短繊維として用いる繊維チョップの種類及び混合比率は、実施例１に示したとおりである。次に攪拌機でタンク内の水を攪拌し繊維チョップを分散させる。
【００７２】
次に図３（Ａ）に示す濾過脱水圧縮装置７を用いて、下側のブッシュ支持用金型１２上に金属製ブッシュ２を位置決めする。使用する金属製ブッシュ２の形状は、実施例１に示したとおりである。そして、図３（Ｂ）に示すように、上側のブッシュ支持用金型１１を下方向に移動して、一対のブッシュ支持用金型１１及び１２の間に金属製ブッシュを挟持する。ここで、下側の圧縮用金型１４の位置は、金属製ブッシュ２の軸方向中央から底部材１６上面までの距離が４０mmとなる位置とした。この濾過脱水圧縮装置７内に、分散させた繊維チョップを含むスラリーを充填する。そして、真空吸引をして下側の圧縮用金型１４に設けた複数の貫通孔１５から水を排水することにより、繊維チョップと水を分離して円筒状の短繊維の集積体を得る。なお排水時に貫通孔１５より繊維チョップが流出するのを防止するために、下側の圧縮用金型１４上には底部材１６を配置した。この底部材１６としては金属製１００メッシュの金網を用いた。
【００７３】
次に金属製ブッシュ２の回り止め部にさらに強固に繊維を喰い込ませるために圧縮を行う。まず図３（Ｃ）に示すように、１５０℃に加熱した上側の圧縮用金型１３を、金属製ブッシュ２の軸方向中央から上側の圧縮用金型１３下面までの距離が４０mmとなる位置まで下降させる。この位置は、金属製ブッシュ２が一対の圧縮用金型１３と１４の間の中央に位置する状態となる位置である。そして、図３（Ｄ）に示すように、金属製ブッシュ２が一対の圧縮用金型１３と１４の間の中央に位置する状態で、一対の圧縮用金型１３及び１４をそれぞれ速度１〜５mm／sで相互に近づく方向に移動させ、短繊維の集積体が厚み１０mmとなるまで圧縮する。そして、加熱した状態で２分間圧縮することにより、金属製ブッシュ２と一体化した補強用繊維基材を得た。前記圧縮の際、下側の圧縮用金型１４の貫通孔１５から真空吸引した状態で圧縮している。
【００７４】
次に図４に示すように、上記の工程で得られた金属製ブッシュ２と一体化した補強用繊維基材を２００℃に加熱した第１の可動金型２７に配置して型締めする。そして、第１の可動金型２７内部を圧力９０ｋＰａ以下に減圧した後、２，２’−（１，３フェニレン）ビス２−オキサゾリン６９質量部、４，４’−ジアミノジフェニルメタン３１質量部を混合した樹脂を温度１４０℃で溶解し、オクチルブロマイド１質量部を加えて撹拌した樹脂を金型内部に注入して補強用繊維基材に含浸させ、第１の可動金型２７内で加熱硬化し歯車素材を得る。この歯車素材を切削加工により歯を形成することにより樹脂製歯車を得る。
【００７５】
［従来例２］
水を満たしたタンクを用意し、従来例１と同様の繊維配合、濃度で繊維チョップを分散させる。図７（Ａ）に示すように、抄造装置３０７は、底面部３１３及び角筒状の抄造用筒体３０９を備えている。なお底面部３１３のみを金網で構成した。使用した金網は、１００メッシュのシート状金網であった。そして、前述の分散させた繊維チョップを含むスラリーを抄造装置３０７に導入して、集積物３１０を得た。集積物３１０を取り出して、これを脱水、乾燥した。その後、図７（Ｂ）に示すように、外径φ８０mm×内径φ５５mmのドーナツ状に打ち抜き、短繊維の集積体３０８を得た。
【００７６】
次に図８（Ａ）に示すように、上記の工程で得られた短繊維の集積体３０８を２個使用して、金属製ブッシュ２に設けた突出部４Ａを挟み込み、加熱した成形金型３２３内に配置して型締めをした。その後の工程は、従来例１と同様にして、樹脂製歯車を製造した。図８（Ｂ）は、このようにして製造した樹脂製回転体の概略縦断面図である。この樹脂製回転体の樹脂成形体３０６中にある２つの補強用繊維基材３０５の重ね合せ界面ＢＳには、短繊維の絡み合いが殆どない。
【００７７】
［評価１］
上記実施例１に示す方法で作製した樹脂製回転体成形用半加工品、従来例１に示す方法で作製した金属製ブッシュと一体化した補強用繊維基材及び従来例２に示す方法で作製した短繊維の集積体を用いて歯車素材を作製する際にかかる実作業時間を測定した結果を表１に示す。また、実施例１及び従来例１〜２で得られた樹脂製歯車について、ボス抜き強度を測定した結果を表１に示す。測定方法は以下に示すとおりである。
【００７８】
ボス抜き強度：図９に示すように樹脂成形体部のみに接し、かつ金属製ブッシュ２の外径サイズより大きい内径の円筒形状の台５５の上に樹脂製歯車５１を配置する。上方より金属製ブッシュ２を押さえる金具５６を取付け、金具５６に荷重を加えて、樹脂製歯車５１が破壊に至る最大荷重を測定した。
【００７９】
【表１】
2013172340.tif 000014
表１から明らかなように、本発明に係る樹脂製回転体成形用半加工品は、従来例のように、補強用繊維基材を軸方向から押圧しながら成形用金型内部を真空に減圧し、樹脂を流しこんで該補強用繊維基材に樹脂を含浸させる作業が省くことができ、実作業時間が短縮できる。
【００８０】
また、本発明に係る樹脂製回転体は、成形素材の内部に繊維層の境界面を形成することがなく、また、樹脂成形体とブッシュの回り止め部との結合強度を向上させることができるため、ボス抜き強度が向上している。
【００８１】
［評価２］
上記実施例１〜７に示す方法で樹脂製回転体成形用半加工品を作成した場合における、定着歩留りと排水時間について評価した結果を表２に示す。測定方法は以下に示すとおりである。
【００８２】
定着歩留り：スラリー中に入れた繊維チョップとフェノール樹脂粉末を１００％として、脱水後に繊維チョップとフェノール樹脂粉末の合計質量で何％が残ったのかを示す指標である。この定着歩留まりは、実施例１〜７に定める材料配合で、凝集剤を添加してスラリーを作製し、濾過脱水圧縮装置７を用いて作製した成形素材５の乾燥後の質量を測定することにより算出した。
【００８３】
排水時間：濾過脱水圧縮装置７内にスラリーを充填してから、スラリー液面が底部材１６に達するまでの時間として測定した。
【００８４】
【表２】
2013172340.tif 000015
実施例１は実施例２に比べて定着歩留りが高く、排水時間が実施例２とほぼ同じであることが判る。また実施例７は、定着歩留りは高いものの、排水時間が実施例１〜６と比べて８倍近く長く、実用的でないことが判る。
【００８５】
なお、実施例２〜５は実施例１と比較し、特にフェノール樹脂粉末の定着歩留りが低く、樹脂製歯車の機械強度が低下する心配があるため、スラリー製造時に、定着歩留りを考慮してフェノール樹脂粉末を多めに配合している。
【産業上の利用可能性】
【００８６】
本発明によれば、ブッシュの外周部に短繊維と粉末状樹脂の集合物を形成する過程で、短繊維と粉末状樹脂をブッシュの回り止めの周囲に必要な量集積させてブッシュの回り止め部を短繊維と粉末状樹脂の集合物で完全に囲むことができる。さらにこれを圧縮することによって、ブッシュの回り止め部への短繊維と粉末状樹脂の喰い込みを確実なものとするとともに、ブッシュの外周部近傍の短繊維の密度を高めることができる。このため、従来のように、補強用繊維基材の内部に繊維層の境界面を形成することなく、樹脂成形体とブッシュの回り止め部との結合強度を向上させることができて、樹脂製歯車などの樹脂製回転体の耐久性能を大幅に向上することができる利点が得られる。
【００８７】
また、成形素材を加熱加圧成形することによって、樹脂成形体を形成することができるので、従来のように、補強用繊維基材を軸方向から押圧しながら成形用金型内部を真空に減圧し、樹脂を流しこんで該補強用繊維基材に樹脂を含浸させる作業が省くことができ、工程数が少なくて済む。また成形用金型の構造も簡略化できる。
【符号の説明】
【００８８】
１  樹脂製回転体
２  金属製ブッシュ
３  貫通孔
４  外周部
４Ａ  突出部（回り止め部）
４Ｂ  凹部
５  成形素材
７  抄造圧縮装置
８  短繊維と粉末状樹脂の集合物
１０  筒状金型
１１，１２  ブッシュ支持用金型
１３，１４  圧縮用金型
１５  貫通孔
１６  底部材
【手続補正２】
【補正対象書類名】特許請求の範囲
【補正対象項目名】全文
【補正方法】変更
【補正の内容】
【特許請求の範囲】
【請求項１】
外周部に１以上の回り止め部が形成されて回転軸を中心にして回転することができるブッシュを用意するステップと、
前記ブッシュの前記外周部に、短繊維と粉末状樹脂の集合物によって形成され且つ前記１以上の回り止め部を囲むように前記ブッシュに嵌った状態で配置された成形素材を形成するステップとからなり、
前記成形素材を形成するステップが、
前記短繊維と前記粉末状樹脂と水とを混合して調製したスラリーを用いて、濾過脱水法により、前記ブッシュの前記外周部の周囲に前記短繊維と前記粉末状樹脂を集合させて集合物を形成する第１のステップと、
前記集合物を前記回転軸の軸線方向に圧縮して前記ブッシュの前記外周部上に前記成形素材を形成する第２のステップとからなり、
前記第１のステップでは、前記短繊維と前記粉末状樹脂と水とを混合した混合液に、カチオン性高分子凝集剤を添加した後、アニオン性高分子凝集剤を添加して前記スラリーを調整することを特徴とする樹脂製回転体成形用半加工品の製造方法。
【請求項２】
前記第１のステップでは、前記ブッシュを収容し且つ前記集合物を収容する空間を吸引濾過した状態で、前記ブッシュの前記外周部の周囲に前記短繊維と前記粉末状樹脂を集合させることを特徴とする請求項１に記載の樹脂製回転体成形用半加工品の製造方法。
【請求項３】
前記カチオン性高分子凝集剤はカチオン性スチレン系高分子水溶液であり、前記アニオン性高分子凝集剤はアニオン性アクリル系高分子水溶液である請求項１に記載の樹脂製回転体成形用半加工品の製造方法。
【請求項４】
外周部に１以上の回り止め部が形成されて回転軸を中心にして回転することができるブッシュを用意するステップと、
前記ブッシュの前記外周部に、短繊維と粉末状樹脂の集合物によって形成され且つ前記１以上の回り止め部を囲むように前記ブッシュに嵌った状態で配置された成形素材を形成するステップと、
前記成形素材を加熱しながら加圧して前記粉末状樹脂を溶融させて生成した溶融樹脂を前記短繊維からなる補強繊維層に含浸させた後、前記溶融樹脂を硬化させて樹脂成形体を形成するステップとからなり、
前記成形素材を形成するステップが、
前記短繊維と前記粉末状樹脂と水とを混合して調製したスラリーを用いて、濾過脱水法により、前記ブッシュの前記外周部の周囲に前記短繊維と前記粉末状樹脂を集合させて集合物を形成する第１のステップと、
前記集合物を前記回転軸の軸線方向に圧縮して前記ブッシュの前記外周部上に前記成形素材を形成する第２のステップとからなり、
前記第１のステップでは、前記短繊維と前記粉末状樹脂と水とを混合した混合液に、カチオン性高分子凝集剤を添加した後、アニオン性高分子凝集剤を添加して前記スラリーを調整することを特徴とする樹脂製回転体の製造方法。
【請求項５】
前記短繊維は、長さが２乃至６mmのアラミド繊維と、アラミド繊維をフィブリル化処理した微細繊維及び／またはパルプ状繊維を含み、微細繊維のフリーネスが１００ml以上４００ml以下であって、微細繊維の含有量が短繊維中の３０質量％以下となるものであることを特徴とする請求項４に記載の樹脂製回転体の製造方法。
【請求項６】
前記短繊維は、熱分解温度或いは溶融温度が２５０℃以上の合成繊維からなり、
前記粉末状樹脂は、成形可能温度が前記合成繊維の熱分解温度或いは溶融温度よりも低く且つ粒子径が５０μｍ以下の熱硬化性樹脂または熱可塑性樹脂の粒子からなる請求項５に記載の樹脂製回転体の製造方法。
【請求項７】
前記樹脂成形体に対する前記短繊維の割合は、３０体積％以上６０体積％以下である請求項４に記載の樹脂製回転体の製造方法。
【請求項８】
前記成形素材を加熱しながら加圧する加熱加圧装置が、
前記成形素材の径方向外側への広がりを規制するように前記ブッシュと一緒に前記成形素材を収容する凹部を備えた固定金型と、
前記ブッシュを支持する支持部が前記固定金型の前記凹部内で変位するように固定金具対して変位可能に配置された第１の可動金型と、前記凹部内に挿入されて前記支持部に支持された前記ブッシュ及び前記成形素材を前記凹部の内底面に向かって押す押圧部を備えた第２の可動金型とを備えて、
前記固定金型の前記内底面と、前記第２の可動金型の前記押圧部とを前記成形素材に接触させた状態で、前記固定金型、前記第１の可動金型及び第２の可動金型は前記粉末状樹脂の成形可能温度に加熱され、前記粉末状樹脂が溶融した状態で前記第２の可動金型が前記内底面に向かって移動するように構成されていることを特徴とする請求項４に記載の樹脂製回転体の製造方法。
【国際調査報告】
2013172340.tif 000016
2013172340.tif 000017
2013172340.tif 000018
2013172340.tif 000019